(57)【要約】      （修正有）【課題】偏光制御用途に、光学的に等方性の液晶相を示す液晶媒体、特にブルー相液晶媒体を使用し、高周波数域での実効誘電率の低下が抑制された素子の提供。【解決手段】アキラル成分Ｔを含有し、光学的に等方性を示す液晶相を有する液晶組成物であって、アキラル成分Ｔが、第１成分として、式（１）で表される化合物の群から選択される少なくとも１つの化合物、及び第２成分として少なくとも１つの化合物を含有する、電場誘起された複屈折によりリタデーションを制御する光スイッチングに使用される液晶組成物。2020158757.tif 000019（Ｒ１はアルキル、環Ａ１は１，４−シクロヘキシレン等；環Ｂ１は１，４−フェニレン等；Ｌ１１はＦ等；Ｌ１２〜Ｌ１４はＨ等；Ｘ１はアルキル等；ｎ１は１又は２）【選択図】なし【特許請求の範囲】
【請求項１】
電場誘起された複屈折によりリタデーションを制御する光スイッチングに使用される、光学的に等方性を示す液晶相を有する液晶組成物であって、誘電損率のピークトップが１０ｋＨｚよりも高周波数である、液晶組成物。
【請求項２】
アキラル成分Ｔを含有する液晶組成物であって、アキラル成分Ｔが、第１成分として、式（１）で表される化合物の群から選択される少なくとも１つの化合物、第２成分として式（２）で表される化合物の群から選択される少なくとも１つの化合物、および第３成分として、式（３）で表される化合物の群から選択される少なくとも１つの化合物を含有する、請求項１に記載の液晶組成物。
2020158757.tif 000017
式（１）、式（２）および式（３）において、Ｒ１、Ｒ２およびＲ３はそれぞれ独立して、水素、炭素数１〜２０のアルキルであり、このＲ１、Ｒ２およびＲ３において、少なくとも１つの−ＣＨ２−は−Ｏ−、−Ｓ−、−ＣＯＯ−または−ＯＣＯ−で置き換えられてもよく、少なくとも１つの−ＣＨ２−ＣＨ２−が−ＣＨ＝ＣＨ−、−ＣＦ＝ＣＦ−または−Ｃ≡Ｃ−で置き換えられもよく、少なくとも１つの水素はフッ素または塩素で置き換えられてもよく、ただし、Ｒ２において−Ｏ−と−ＣＨ＝ＣＨ−および−ＣＯ−と−ＣＨ＝ＣＨ−が隣接することはなく、Ｒ１、Ｒ２およびＲ３がフッ素または塩素となることはなく；
環Ａ１および環Ｂ１はそれぞれ独立して、１，４−シクロヘキシレン、１，４−フェニレン、２−フルオロ−１，４−フェニレン、３−フルオロ−１，４−フェニレン、３，５−ジフルオロ−１，４−フェニレン、ピリジン−２，５−ジイル、ピリミジン−２，５−ジイル、１，３−ジオキサン−２，５−ジイル、またはテトラヒドロピラン−２，５−ジイルであり；
ｎ１は１または２であり、ｎ１が２の時、複数存在する環Ａ１は、同じであっても異なっていてもよく；
ｎ２１，ｎ２２，ｎ３１およびｎ３２は０または１であり、ｎ２１＋ｎ２２は１または２であり、ｎ３１＋ｎ３２は１または２である。
Ｚ２１〜Ｚ２３はそれぞれ独立して、単結合、−ＣＯＯ−または−ＣＦ２Ｏ−であり、これらの基の少なくとも一つは−ＣＯＯ−または−ＣＦ２Ｏ−であり、ｎ２１が０、ｎ２２が１の時、Ｚ２１またはＺ２３の少なくとも一つは、−ＣＯＯ−または−ＣＦ２Ｏ−であり、ｎ２１が１、ｎ２２が０の時、Ｚ２１またはＺ２２の少なくとも一つは、−ＣＯＯ−または−ＣＦ２Ｏ−であり；
Ｚ３１〜Ｚ３４はそれぞれ独立して、単結合、−ＣＯＯ−または−ＣＦ２Ｏ−であり、これらの基の少なくとも一つは−ＣＯＯ−または−ＣＦ２Ｏ−であり、ｎ３１が０、ｎ３２が１の時、Ｚ３２またはＺ３４の少なくとも一つは、−ＣＯＯ−または−ＣＦ２Ｏ−であり、ｎ３１が１、ｎ３２が０の時、Ｚ３２またはＺ３３の少なくとも一つは、−ＣＯＯ−または−ＣＦ２Ｏ−であり；
Ｌ１１〜Ｌ１４はそれぞれ独立して水素、フッ素または塩素であり；
Ｌ２１〜Ｌ２８およびＬ３１〜Ｌ３６はそれぞれ独立して、水素またはフッ素であり；
Ｘ１、Ｘ２およびＸ３はそれぞれ独立して、水素、ハロゲン、−ＳＦ５または炭素数１〜１０のアルキルであり、このＸ１、Ｘ２およびＸ３において、少なくとも１つの−ＣＨ２−は−Ｏ−、−Ｓ−、−ＣＯＯ−または−ＯＣＯ−で置き換えられてもよく、少なくとも１つの−ＣＨ２−ＣＨ２−が−ＣＨ＝ＣＨ−、−ＣＦ＝ＣＦ−または−Ｃ≡Ｃ−で置き換えられもよく、少なくとも１つの水素はフッ素または塩素で置き換えられてもよく、ただし、−Ｏ−と−ＣＨ＝ＣＨ−および−ＣＯ−と−ＣＨ＝ＣＨ−が隣接することはない。
【請求項３】
アキラル成分Ｔの全重量に対して、第１成分を１重量％〜３０重量％含有し、第２成分を２５重量％〜９０重量％、第３成分を５重量％〜６５重量％含有する、請求項２に記載の液晶組成物。
【請求項４】
アキラル成分Ｔが、第４成分として、式（４）で表される化合物の群から選択される少なくとも１つの化合物をさらに含有する、請求項２または３に記載の液晶組成物。
2020158757.tif 000018
式（４）において、Ｒ４は、水素、炭素数１〜２０のアルキルであり、このＲ４において、少なくとも１つの−ＣＨ２−は−Ｏ−、−Ｓ−、−ＣＯＯ−または−ＯＣＯ−で置き換えられてもよく、少なくとも１つの−ＣＨ２−ＣＨ２−が−ＣＨ＝ＣＨ−、−ＣＦ＝ＣＦ−または−Ｃ≡Ｃ−で置き換えられもよく、少なくとも１つの水素はフッ素または塩素で置き換えられてもよく、ただし、Ｒ４において−Ｏ−と−ＣＨ＝ＣＨ−および−ＣＯ−と−ＣＨ＝ＣＨ−が隣接することはなく、Ｒ４がフッ素または塩素になることはなく；
環Ａ４および環Ｂ４はそれぞれ独立して、１，４−シクロヘキシレン、１，４−フェニレン、２−フルオロ−１，４−フェニレン、３−フルオロ−１，４−フェニレン、２，５−ジフルオロ−１，４−フェニレン、３，５−ジフルオロ−１，４−フェニレン、ピリジン−２，５−ジイル、ピリミジン−２，５−ジイル、１，３−ジオキサン−２，５−ジイルまたはテトラヒドロピラン−２，５−ジイルであり；
Ｚ４は、単結合、−Ｏ−、−ＣＯＯ−、−ＣＨ２ＣＨ２−、−ＣＨ２Ｏ−、−ＣＦ２Ｏ−、−ＣＨ＝ＣＨ−、−ＣＦ＝ＣＦ−および−C≡Ｃ−であり；
Ｘ４は、水素、ハロゲン、−ＳＦ５または炭素数１〜１０のアルキルであり、このＸ４において、少なくとも１つの−ＣＨ２−は−Ｏ−、−Ｓ−、−ＣＯＯ−または−ＯＣＯ−で置き換えられてもよく、少なくとも１つの−ＣＨ２−ＣＨ２−が−ＣＨ＝ＣＨ−、−ＣＦ＝ＣＦ−または−Ｃ≡Ｃ−で置き換えられもよく、少なくとも１つの水素はフッ素または塩素で置き換えられてもよく、ただし、Ｘ４において−Ｏ−と−ＣＨ＝ＣＨ−および−ＣＯ−と−ＣＨ＝ＣＨ−が隣接することはなく；
ｎ４は、１または２であり、ｎ４が２の時、複数存在する環Ａ４およびＺ４は、同じであっても異なっていてもよい。
【請求項５】
キラル剤を含有する、請求項１〜４のいずれか１項に記載の液晶組成物。
【請求項６】
酸化防止剤および紫外線吸収剤からなる群から選ばれる化合物を１つ以上含む、請求項１〜５のいずれか１項に記載の液晶組成物。
【請求項７】
電圧印加により、リタデーションを０からλ／２まで制御する光スイッチングに使用される、請求項１〜６のいずれか１項に記載の液晶組成物。
【請求項８】
右円偏光と左円偏光を切替えるために使用される、請求項１〜６のいずれか１項に記載の液晶組成物。
【請求項９】
請求項１〜８のいずれかに１項に記載の液晶組成物と、重合性モノマーとを含む、混合物。
【請求項１０】
光学的に等方性を示す液晶相で駆動される素子に用いられる、請求項９に記載の混合物を重合して得られる、高分子／液晶複合材料。
【請求項１１】
請求項９に記載の混合物を非液晶等方相または光学的に等方性を示す液晶相の温度範囲で重合させて得られる、請求項１０に記載の高分子／液晶複合材料。
【請求項１２】
請求項１〜８のいずれか１項に記載の液晶組成物、請求項９に記載の混合物、
または請求項１０または１１に記載の高分子／液晶複合材料を含む、光スイッチング素子。
【請求項１３】
波長０．７２〜２．５μｍの光に対して使用できる、請求項１２に記載の光スイッチング素子。
【請求項１４】
波長１〜１０ｍｍの光に対して使用できる、請求項１２に記載の光スイッチング素子。
【請求項１５】
請求項１２に記載の光スイッチング素子を少なくとも１つ含む、ライダー。
【発明の詳細な説明】
【技術分野】
【０００１】
本発明は、光スイッチング素子、例えば、ライダー（ＬＩＤＡＲ；Laser Imaging Detection and Ranging）に使用される光学的に等方性の液晶相を示す液晶媒体（液晶組成物、高分子／液晶複合材料等）、重合性モノマー等と液晶組成物との混合物、それらを使用した素子に関する。
【背景技術】
【０００２】
光スイッチング素子は、光路の切り替えやオン・オフを行う素子であり、方式には、機械型、電子型、全光型などがある。機械型はプリズム、ミラーや光ファイバーを機械的に移動させる方式であり、電子型は電気光学効果、磁気光学効果、熱光学効果または半導体ゲート利用するものがある。全光型は非線形の屈折率変化を使用したものであり、等方性の液晶相を示す液晶媒体を利用する方式は全光型に該当する。光スイッチング素子は、広範囲の波長の光を制御できることが好ましく、可視光線（波長０．３８〜０．７８μｍ）、近赤外線（波長０．７２〜２．５μｍ）またはミリ波（波長１〜１０ｍｍ）の光を制御できることがさらに好ましい。
【０００３】
ライダー（ＬＩＤＡＲ）は、反射光から対象の距離や方向等を測定するリモートセンシング技術の１つであり、近赤外線範囲（波長０．７２〜２．５μｍ）の波長の短いレーザー光が用いられる。偏光制御には、ＭＥＭＳ（Micro Electro Mechanical Systems）などの機械式の素子が検討されているが、ステアリング角度の制御が難しい、可動部が機械式のため耐久性が劣るなど課題は多い。
【０００４】
液晶媒体を使用した素子による偏光制御は、液晶媒体の電気光学応答により行われる。入射光は楕円偏光、直線偏光、円偏光等に変換される。液晶媒体を使用した素子を使用することで、機械式の駆動を廃した電気的操作のみの光スイッチング素子として使用できる。また、液晶媒体を使用した素子において、高速な光路の切り替えを行うために、高周波数域での実効誘電率が低下しない素子が好ましく用いられる。
【０００５】
偏光制御用途の液晶媒体を使用した素子には、ネマチック液晶媒体が使用されているが、応答時間が長いため、一定時間あたりの制御回数に制限があるという課題がある。ネマチック液晶媒体と同様に電気光学応答による偏光制御ができる液晶媒体として、光学的に等方性の液晶相の一つであるブルー相液晶媒体が知られている（特許文献１）。その中で、高周波数域での実効誘電率の低下を抑制する素子に好適に使用できるブルー相液晶媒体が報告されている（特許文献２）。これまで、電場誘起複屈折を利用した波長可変フィルター、波面制御素子、液晶レンズ、収差補正素子、開口制御素子、光ヘッド装置などが提案されている（特許文献３〜５）。
【先行技術文献】
【特許文献】
【０００６】
【特許文献１】国際公開２０１８−００３６５８号
【特許文献２】特開２０１８−０７０６７５号
【特許文献３】特開２００５−１５７１０９号
【特許文献４】国際公開２００５／８０５２９号
【特許文献５】特開２００６−１２７７０７号
【発明の概要】
【発明が解決しようとする課題】
【０００７】
このように、偏光制御用途に検討されている機械式の素子には、ステアリング角度の制御が難しい、耐久性が劣るなどの課題があった。また、ネマチック液晶媒体を使用した素子は、応答時間が長いことにより、一定時間あたりの制御回数に制限があった。さらに、高速な光路の切り替えを行うために、高周波数域での実効誘電率の低下が抑制された素子が求められていた。
【課題を解決するための手段】
【０００８】
発明者らは鋭意検討した結果、偏光制御用途に、光学的に等方性の液晶相を示す液晶媒体、特にブルー相液晶媒体を使用し、高周波数域での実効誘電率の低下が抑制された素子が好適に使用できることを見出し、本発明を完成させた。
【０００９】
本発明は、たとえば、以下のような液晶媒体（液晶組成物、高分子／液晶複合材料等）、重合性モノマー等と液晶組成物との混合物、液晶媒体等を含有する光スイッチング素子を提供する。
【００１０】
本件発明は以下の項を含む。
【００１１】
項１．電場誘起された複屈折によりリタデーションを制御する光スイッチングに使用される、光学的に等方性を示す液晶相を有する液晶組成物であって、誘電損率のピークトップが１０ｋＨｚよりも高周波数である、液晶組成物。
【００１２】
項２．アキラル成分Ｔを含有する液晶組成物であって、アキラル成分Ｔが、第１成分として、式（１）で表される化合物の群から選択される少なくとも１つの化合物、第２成分として式（２）で表される化合物の群から選択される少なくとも１つの化合物、および第３成分として、式（３）で表される化合物の群から選択される少なくとも１つの化合物を含有する、項１に記載の液晶組成物。
2020158757.tif 000002
式（１）、式（２）および式（３）において、Ｒ１、Ｒ２およびＲ３はそれぞれ独立して、水素、炭素数１〜２０のアルキルであり、このＲ１、Ｒ２およびＲ３において、少なくとも１つの−ＣＨ２−は−Ｏ−、−Ｓ−、−ＣＯＯ−または−ＯＣＯ−で置き換えられてもよく、少なくとも１つの−ＣＨ２−ＣＨ２−が−ＣＨ＝ＣＨ−、−ＣＦ＝ＣＦ−または−Ｃ≡Ｃ−で置き換えられもよく、少なくとも１つの水素はフッ素または塩素で置き換えられてもよく、ただし、Ｒ２において−Ｏ−と−ＣＨ＝ＣＨ−および−ＣＯ−と−ＣＨ＝ＣＨ−が隣接することはなく、Ｒ１、Ｒ２およびＲ３がフッ素または塩素となることはなく；
環Ａ１および環Ｂ１はそれぞれ独立して、１，４−シクロヘキシレン、１，４−フェニレン、２−フルオロ−１，４−フェニレン、３−フルオロ−１，４−フェニレン、３，５−ジフルオロ−１，４−フェニレン、ピリジン−２，５−ジイル、ピリミジン−２，５−ジイル、１，３−ジオキサン−２，５−ジイル、またはテトラヒドロピラン−２，５−ジイルであり；
ｎ１は１または２であり、ｎ１が２の時、複数存在する環Ａ１は、同じであっても異なっていてもよく；
ｎ２１，ｎ２２，ｎ３１およびｎ３２は０または１であり、ｎ２１＋ｎ２２は１または２であり、ｎ３１＋ｎ３２は１または２である。
Ｚ２１〜Ｚ２３はそれぞれ独立して、単結合、−ＣＯＯ−または−ＣＦ２Ｏ−であり、これらの基の少なくとも一つは−ＣＯＯ−または−ＣＦ２Ｏ−であり、ｎ２１が０、ｎ２２が１の時、Ｚ２１またはＺ２３の少なくとも一つは、−ＣＯＯ−または−ＣＦ２Ｏ−であり、ｎ２１が１、ｎ２２が０の時、Ｚ２１またはＺ２２の少なくとも一つは、−ＣＯＯ−または−ＣＦ２Ｏ−であり；
Ｚ３１〜Ｚ３４はそれぞれ独立して、単結合、−ＣＯＯ−または−ＣＦ２Ｏ−であり、これらの基の少なくとも一つは−ＣＯＯ−または−ＣＦ２Ｏ−であり、ｎ３１が０、ｎ３２が１の時、Ｚ３２またはＺ３４の少なくとも一つは、−ＣＯＯ−または−ＣＦ２Ｏ−であり、ｎ３１が１、ｎ３２が０の時、Ｚ３２またはＺ３３の少なくとも一つは、−ＣＯＯ−または−ＣＦ２Ｏ−であり；
Ｌ１１〜Ｌ１４はそれぞれ独立して水素、フッ素または塩素であり；
Ｌ２１〜Ｌ２８およびＬ３１〜Ｌ３６はそれぞれ独立して、水素またはフッ素であり；
Ｘ１、Ｘ２およびＸ３はそれぞれ独立して、水素、ハロゲン、−ＳＦ５または炭素数１〜１０のアルキルであり、このＸ１、Ｘ２およびＸ３において、少なくとも１つの−ＣＨ２−は−Ｏ−、−Ｓ−、−ＣＯＯ−または−ＯＣＯ−で置き換えられてもよく、少なくとも１つの−ＣＨ２−ＣＨ２−が−ＣＨ＝ＣＨ−、−ＣＦ＝ＣＦ−または−Ｃ≡Ｃ−で置き換えられもよく、少なくとも１つの水素はフッ素または塩素で置き換えられてもよく、ただし、−Ｏ−と−ＣＨ＝ＣＨ−および−ＣＯ−と−ＣＨ＝ＣＨ−が隣接することはない。
【００１３】
項３．アキラル成分Ｔの全重量に対して、第１成分を１重量％〜３０重量％含有し、第２成分を２５重量％〜９０重量％、第３成分を５重量％〜６５重量％含有する、項２に記載の液晶組成物。
【００１４】
項４．  アキラル成分Ｔが、第４成分として、式（４）で表される化合物の群から選択される少なくとも１つの化合物をさらに含有する、項２または３に記載の液晶組成物。
2020158757.tif 000003
式（４）において、Ｒ４は、水素、炭素数１〜２０のアルキルであり、このＲ４において、少なくとも１つの−ＣＨ２−は−Ｏ−、−Ｓ−、−ＣＯＯ−または−ＯＣＯ−で置き換えられてもよく、少なくとも１つの−ＣＨ２−ＣＨ２−が−ＣＨ＝ＣＨ−、−ＣＦ＝ＣＦ−または−Ｃ≡Ｃ−で置き換えられもよく、少なくとも１つの水素はフッ素または塩素で置き換えられてもよく、ただし、Ｒ４において−Ｏ−と−ＣＨ＝ＣＨ−および−ＣＯ−と−ＣＨ＝ＣＨ−が隣接することはなく、Ｒ４がフッ素または塩素になることはなく；
環Ａ４および環Ｂ４はそれぞれ独立して、１，４−シクロヘキシレン、１，４−フェニレン、２−フルオロ−１，４−フェニレン、３−フルオロ−１，４−フェニレン、２，５−ジフルオロ−１，４−フェニレン、３，５−ジフルオロ−１，４−フェニレン、ピリジン−２，５−ジイル、ピリミジン−２，５−ジイル、１，３−ジオキサン−２，５−ジイルまたはテトラヒドロピラン−２，５−ジイルであり；
Ｚ４は、単結合、−Ｏ−、−ＣＯＯ−、−ＣＨ２ＣＨ２−、−ＣＨ２Ｏ−、−ＣＦ２Ｏ−、−ＣＨ＝ＣＨ−、−ＣＦ＝ＣＦ−および−C≡Ｃ−であり；
Ｘ４は、水素、ハロゲン、−ＳＦ５または炭素数１〜１０のアルキルであり、このＸ４において、少なくとも１つの−ＣＨ２−は−Ｏ−、−Ｓ−、−ＣＯＯ−または−ＯＣＯ−で置き換えられてもよく、少なくとも１つの−ＣＨ２−ＣＨ２−が−ＣＨ＝ＣＨ−、−ＣＦ＝ＣＦ−または−Ｃ≡Ｃ−で置き換えられもよく、少なくとも１つの水素はフッ素または塩素で置き換えられてもよく、ただし、Ｘ４において−Ｏ−と−ＣＨ＝ＣＨ−および−ＣＯ−と−ＣＨ＝ＣＨ−が隣接することはなく；
ｎ４は、１または２であり、ｎ４が２の時、複数存在する環Ａ４およびＺ４は、同じであっても異なっていてもよい。
【００１５】
項５．キラル剤を含有する、項１〜４のいずれか１項に記載の液晶組成物。
【００１６】
項６．酸化防止剤および紫外線吸収剤からなる群から選ばれる化合物を１つ以上含む、項１〜５のいずれか１項に記載の液晶組成物。
【００１７】
項７．電圧印加により、リタデーションを０からλ／２まで制御する光スイッチングに使用される、項１〜６のいずれか１項に記載の液晶組成物。
【００１８】
項８．右円偏光と左円偏光を切替えるために使用される、項１〜６のいずれか１項に記載の液晶組成物。
【００１９】
項９．項１〜８のいずれかに１項に記載の液晶組成物と、重合性モノマーとを含む、混合物。
【００２０】
項１０．光学的に等方性を示す液晶相で駆動される素子に用いられる、項９に記載の混合物を重合して得られる、高分子／液晶複合材料。
【００２１】
項１１．項９に記載の混合物を非液晶等方相または光学的に等方性を示す液晶相の温度範囲で重合させて得られる、項１０に記載の高分子／液晶複合材料。
【００２２】
項１２．項１〜８のいずれか１項に記載の液晶組成物、項９に記載の混合物、または項１０または１１に記載の高分子／液晶複合材料を含む、光スイッチング素子。  
【００２３】
項１３．波長０．７２〜２．５μｍの光に対して使用できる、項１２に記載の光スイッチング素子。
【００２４】
項１４．波長１〜１０ｍｍの光に対して使用できる、項１２に記載の光スイッチング素子。
【００２５】
項１５．項１２に記載の光スイッチング素子を少なくとも１つ含む、ライダー。
【発明の効果】
【００２６】
本発明の好ましい液晶組成物および高分子／液晶複合材料は、熱、光などに対する安定性、光学的に等方性の液晶相の高い上限温度と低い下限温度を示し、大きな誘電率異方性、大きな屈折率異方性を有する。本発明の好ましい態様の高分子／液晶複合材料は、光学的に等方性の液晶相の高い上限温度、低い下限温度を示し、光学的に等方性の液晶相を使用した素子において、高周波数域での実効誘電率の低下を抑制する。
また、本発明の好ましい態様の光学的に等方性の液晶相を使用した素子は、幅広い温度範囲で使用可能であり、高速な電気光学応答が可能であり、高周波数域での実効誘電率の低下を抑制する。
【図面の簡単な説明】
【００２７】
【図１】実施例で用いた光学系を示す。
【発明を実施するための形態】
【００２８】
本明細書において、「液晶化合物」とはメソゲンを有する化合物を表し、液晶相を有する化合物に限定されない。具体的には、ネマチック相、スメクチック相などの液晶相を有する化合物および液晶相を有しないが液晶組成物の成分として有用な化合物の総称である。
「液晶組成物」とは、複数の液晶性化合物を混合することにより調製された混合物であって、光学活性化合物、酸化防止剤、紫外線吸収剤、色素、消泡剤、重合性化合物、重合開始剤、重合禁止剤のような添加物が必要に応じて添加される。
「液晶媒体」とは、液晶組成物および高分子／液晶複合材料の総称である。
「アキラル成分」とはアキラルなメソゲン化合物であって、光学活性化合物および重合性官能基を有する化合物を含まない成分である。したがって、「アキラル成分」には、キラル剤、重合性モノマー等、重合開始剤、硬化剤、安定剤は含まれない。
「キラル剤」は、光学活性化合物であり、液晶組成物に所望のねじれた分子配列を与える為に添加されるために用いられる成分である。
「素子」とは、要求する機能を発揮する物体を抽象的に表し、光の性質に関するものは光素子あるいは光学素子と呼ばれる。また、使用した材料に基づき液晶媒体を使用した素子を液晶素子と呼ぶこともある。
「光素子」とは、電気光学効果を利用して、光変調や光スイッチなどの機能を奏する各種の素子を指し、たとえば、表示素子（液晶表示素子）、光通信システム、光情報処理や種々のセンサーシステムに用いられる光変調素子及び光スイッチング素子が挙げられる。
また、「光スイッチング素子」とは、光信号をオン・オフしたり、振り分けたりする素子であり、光信号を電気信号に変換することなく、光のまま経路を切り替える。
光学的に等方性の液晶媒体への電圧印加による屈折率の変化は、カー効果として知られている。カー効果とは電気複屈折値Δｎ（Ｅ）が電場Ｅの二乗に比例する現象であり、カー効果を示す材料ではΔｎ（Ｅ）＝ＫλＥ２が成立する（Ｋ：カー係数（カー定数）、λ：波長））。ここで、電気複屈折値とは、等方性媒体に電界を印加した時に誘起される屈折率異方性値である。
「選択反射」とは、キラルネマチック液晶またはコレステリック液晶の螺旋軸に平行に入射された光の左右円偏光成分のうち、一方が特異的に反射されることをいう。
【００２９】
「液晶化合物」、「液晶組成物」をそれぞれ「化合物」、「組成物」と略すことがある。
また、例えば液晶相の上限温度は液晶相−等方相の相転移温度であり、そして単に透明点または上限温度と略すことがある。液晶相の下限温度を単に下限温度と略すことがある。また、光学的に等方性の液晶相、例えばブルー相の上限温度は、ブルー相−等方相の相転移温度であり、ブルー相の下限温度は、ブルー相−結晶の相転移温度である。
式（１）で表わされる化合物を化合物１と略すことがある。この略記は式（２）などで表される化合物にも適用することがある。式（２）〜（４）において、六角形で囲んだＡ１、Ｂ１、Ａ４、Ｂ４などの記号はそれぞれ環Ａ１、環Ｂ１、環Ａ４、環Ｂ４などに対応する。百分率で表した化合物の量は、アキラル成分Ｔの全重量に基づいた重量百分率（重量％）の場合と、組成物の全重量に基づいた重量百分率（重量％）の場合がある。
【００３０】
本明細書中、「アルキル」の具体例は、−ＣＨ３、−Ｃ２Ｈ５、−Ｃ３Ｈ７、−Ｃ４Ｈ９、−Ｃ５Ｈ１１、−Ｃ６Ｈ１３、−Ｃ７Ｈ１５、−Ｃ８Ｈ１７、−Ｃ９Ｈ１９、−Ｃ１０Ｈ２１、−Ｃ１１Ｈ２３、−Ｃ１２Ｈ２５、−Ｃ１３Ｈ２７、−Ｃ１４Ｈ２９、および−Ｃ１５Ｈ３１が挙げられ、好ましくは、メチル、エチル、プロピル、ブチル、ペンチル、ヘキシル、ヘプチル、またはオクチルであり、さらに好ましくは、粘度を下げるために、エチル、プロピル、ブチル、ペンチル、またはヘプチルである。
【００３１】
本明細書中、「少なくとも１つの水素がハロゲンで置き換えられたアルキル」の具体例は、−ＣＨ２Ｆ、−ＣＨＦ２、−ＣＦ３、−（ＣＨ２）２−Ｆ、−ＣＦ２ＣＨ２Ｆ、−ＣＦ２ＣＨＦ２、−ＣＨ２ＣＦ３、−ＣＦ２ＣＦ３、−（ＣＨ２）３−Ｆ、−（ＣＦ２）３−Ｆ、−ＣＦ２ＣＨＦＣＦ３、−ＣＨＦＣＦ２ＣＦ３、−（ＣＨ２）４−Ｆ、−（ＣＦ２）４−Ｆ、−（ＣＨ２）５−Ｆ、および−（ＣＦ２）５−Ｆが挙げられる。
【００３２】
本明細書中、「アルコキシ」の具体例は、−ＯＣＨ３、−ＯＣ２Ｈ５、−ＯＣ３Ｈ７、−ＯＣ４Ｈ９、−ＯＣ５Ｈ１１、−ＯＣ６Ｈ１３および−ＯＣ７Ｈ１５、−ＯＣ８Ｈ１７、−ＯＣ９Ｈ１９、−ＯＣ１０Ｈ２１、−ＯＣ１１Ｈ２３、−ＯＣ１２Ｈ２５、−ＯＣ１３Ｈ２７、および−ＯＣ１４Ｈ２９が挙げられ、好ましくは、メトキシ、エトキシ、プロポキシ、ブトキシ、ペンチルオキシ、ヘキシルオキシ、またはヘプチルオキシであり、さらに好ましくは、粘度を下げるために、メトキシまたはエトキシである。
【００３３】
本明細書中、「少なくとも１つの水素がハロゲンで置き換えられたアルコキシ」の具体例は、−ＯＣＨ２Ｆ、−ＯＣＨＦ２、−ＯＣＦ３、−Ｏ−（ＣＨ２）２−Ｆ、−ＯＣＦ２ＣＨ２Ｆ、−ＯＣＦ２ＣＨＦ２、−ＯＣＨ２ＣＦ３、−Ｏ−（ＣＨ２）３−Ｆ、−Ｏ−（ＣＦ２）３−Ｆ、−ＯＣＦ２ＣＨＦＣＦ３、−ＯＣＨＦＣＦ２ＣＦ３、−Ｏ（ＣＨ２）４−Ｆ、−Ｏ−（ＣＦ２）４−Ｆ、−Ｏ−（ＣＨ２）５−Ｆ、および−Ｏ−（ＣＦ２）５−Ｆが挙げられる。
【００３４】
本明細書中、「アルケニル」の具体例は、−ＣＨ＝ＣＨ２、−ＣＨ＝ＣＨＣＨ３、−ＣＨ２ＣＨ＝ＣＨ２、−ＣＨ＝ＣＨＣ２Ｈ５、−ＣＨ２ＣＨ＝ＣＨＣＨ３、−（ＣＨ２）２−ＣＨ＝ＣＨ２、−ＣＨ＝ＣＨＣ３Ｈ７、−ＣＨ２ＣＨ＝ＣＨＣ２Ｈ５、−（ＣＨ２）２−ＣＨ＝ＣＨＣＨ３、および−（ＣＨ２）３−ＣＨ＝ＣＨ２が挙げられ、好ましくはビニル、１−プロペニル、２−プロペニル、１−ブテニル、２−ブテニル、３−ブテニル、１−ペンテニル、２−ペンテニル、３−ペンテニル、４−ペンテニル、１−ヘキセニル、２−ヘキセニル、３−ヘキセニル、４−ヘキセニル、または５−ヘキセニルであり、さらに好ましくは、粘度を下げるために、ビニル、１−プロペニル、３−ブテニル、または３−ペンテニルである。
【００３５】
本明細書中、「少なくとも１つの水素がハロゲンで置き換えられたアルケニル」の具体例は、−ＣＨ＝ＣＨＦ、−ＣＨ＝ＣＦ２、−ＣＦ＝ＣＨＦ、−ＣＨ＝ＣＨＣＨ２Ｆ、−ＣＨ＝ＣＨＣＦ３、−（ＣＨ２）２−ＣＨ＝ＣＦ２、−ＣＨ２ＣＨ＝ＣＨＣＦ３、−ＣＨ＝ＣＨＣＦ３、および−ＣＨ＝ＣＨＣＦ２ＣＦ３が挙げられ、好ましくは、組成物の粘度を下げるために、−ＣＨ＝ＣＦ２、および−（ＣＨ２）２−ＣＨ＝ＣＦ２である。
【００３６】
本明細書中、アルケニルにおける−ＣＨ＝ＣＨ−の好ましい立体配置は、二重結合の位置に依存する。−ＣＨ＝ＣＨＣＨ３、−ＣＨ＝ＣＨＣ２Ｈ５、−ＣＨ＝ＣＨＣ３Ｈ７、−ＣＨ＝ＣＨＣ４Ｈ９、−Ｃ２Ｈ４ＣＨ＝ＣＨＣＨ３、および−Ｃ２Ｈ４ＣＨ＝ＣＨＣ２Ｈ５のような奇数位に二重結合をもつアルケニルにおいてはトランス配置が好ましい。−ＣＨ２ＣＨ＝ＣＨＣＨ３、−ＣＨ２ＣＨ＝ＣＨＣ２Ｈ５、および−ＣＨ２ＣＨ＝ＣＨＣ３Ｈ７のような偶数位に二重結合をもつアルケニルにおいてはシス配置が好ましい。好ましい立体配置を有するアルケニル化合物は、高い上限温度または液晶相の広い温度範囲を有する。Mol. Cryst. Liq. Cryst., 1985, 131, 109およびMol. Cryst. Liq. Cryst., 1985, 131, 327に詳細な説明がある。
【００３７】
本明細書中、「アルコキシアルキル」の具体例は、−ＣＨ２ＯＣＨ３、−ＣＨ２ＯＣ２Ｈ５、−ＣＨ２ＯＣ３Ｈ７、−（ＣＨ２）２−ＯＣＨ３、−（ＣＨ２）２−ＯＣ２Ｈ５、−（ＣＨ２）２−ＯＣ３Ｈ７、−（ＣＨ２）３−ＯＣＨ３、−（ＣＨ２）４−ＯＣＨ３、および−（ＣＨ２）５−ＯＣＨ３が挙げられる。
【００３８】
本明細書中、「アルケニルオキシ」の具体例は、−ＯＣＨ２ＣＨ＝ＣＨ２、−ＯＣＨ２ＣＨ＝ＣＨＣＨ３、および−ＯＣＨ２ＣＨ＝ＣＨＣ２Ｈ５である。
【００３９】
本明細書中、「アルキニル」の具体例は、−Ｃ≡ＣＨ、−Ｃ≡ＣＣＨ３、−ＣＨ２Ｃ≡ＣＨ、−Ｃ≡ＣＣ２Ｈ５、−ＣＨ２Ｃ≡ＣＣＨ３、−（ＣＨ２）２−Ｃ≡ＣＨ、−Ｃ≡ＣＣ３Ｈ７、−ＣＨ２Ｃ≡ＣＣ２Ｈ５、−（ＣＨ２）２−Ｃ≡ＣＣＨ３、および−Ｃ≡Ｃ（ＣＨ２）５である。
【００４０】
本明細書中、「ハロゲン」の具体例としては、フッ素、塩素、臭素、またはヨウ素が挙げられる。
【００４１】
本発明の液晶組成物は、アキラル成分Ｔとキラル剤とを含み、光学的に等方性の液晶相を発現する組成物である。本発明の液晶組成物はアキラル成分Ｔとキラル剤の他に、溶媒、および後述する重合性モノマー等（５−２−１項および５−２−２項）、重合開始剤（５−２−３項）、硬化剤（５−２−４項）、硬化促進剤および安定剤（５−２−４項）等をさらに含有してもよい。
【００４２】
１．  アキラル成分Ｔ
アキラル成分Ｔは、少なくとも１つの化合物１、少なくとも１つの化合物２および少なくとも１つの化合物３を含有する。
本発明の液晶組成物の態様は、化合物１、化合物２および化合物３と本明細書中で特に成分名を示していないその他の成分を含有する組成物であり、化合物１、化合物２、化合物３および化合物４と本明細書中で特に成分名を示していないその他の成分を含有する組成物である。
【００４３】
本発明のアキラル成分Ｔは、化合物１〜４のうち、１種の化合物を含む場合も、２種以上の化合物を含む場合もある。すなわち、本発明の液晶組成物は、化合物１として、式（１）で表される互いに構造の異なる複数種の化合物１を含んでもよい。このことは、化合物２、３および４についても同様である。
【００４４】
１−１．液晶媒体
１―１−１．化合物１
本発明の素子に用いられる液晶媒体は、光学的に等方性の液晶相、例えばブルー相を発現する液晶媒体である。本発明の素子に用いられる液晶媒体は、式（１）の化合物を少なくとも１種または２種以上含む。
2020158757.tif 000004
式（１）において、Ｒ１は、水素、炭素数１〜２０のアルキル、炭素数２〜２０のアルケニル、炭素数２〜２０のアルキニル、炭素数１〜１９のアルコキシ、または炭素数の合計が２〜２０のアルコキシアルキルであり、このＲ１において、少なくとも１つの−ＣＨ２−は−Ｏ−、−Ｓ−、−ＣＯＯ−または−ＯＣＯ−で置き換えられてもよく、少なくとも１つの−ＣＨ２−ＣＨ２−が−ＣＨ＝ＣＨ−、−ＣＦ＝ＣＦ−または−Ｃ≡Ｃ−で置き換えられもよく、少なくとも１つの水素はフッ素または塩素で置き換えられてもよく、ただし、Ｒ１において−Ｏ−と−ＣＨ＝ＣＨ−および−ＣＯ−と−ＣＨ＝ＣＨ−が隣接することはなく；
環Ａ１および環Ｂ１はそれぞれ独立して、１，４−シクロヘキシレン、１，４−フェニレン、２−フルオロ−１，４−フェニレン、３−フルオロ−１，４−フェニレン、３，５−ジフルオロ−１，４−フェニレン、ピリジン−２，５−ジイル、ピリミジン−２，５−ジイル、１，３−ジオキサン−２，５−ジイル、またはテトラヒドロピラン−２，５−ジイルであり；
Ｌ１１〜Ｌ１４はそれぞれ独立して水素、フッ素または塩素であり；
Ｘ１は、水素、ハロゲン、−ＳＦ５または炭素数１〜１０のアルキルであり、このＸ１において、少なくとも１つの−ＣＨ２−は−Ｏ−、−Ｓ−、−ＣＯＯ−または−ＯＣＯ−で置き換えられてもよく、少なくとも１つの−ＣＨ２−ＣＨ２−が−ＣＨ＝ＣＨ−、−ＣＦ＝ＣＦ−または−Ｃ≡Ｃ−で置き換えられもよく、少なくとも１つの水素はフッ素または塩素で置き換えられてもよく、ただし、Ｘ１において−Ｏ−と−ＣＨ＝ＣＨ−および−ＣＯ−と−ＣＨ＝ＣＨ−が隣接することはなく；
ｎ１は１または２であり、ｎ１が２の時、複数存在する環Ａ１は、同じであっても異なっていてもよい。
【００４５】
式（１）中、好ましいＲ１は炭素数１から１２のアルキルであり、より好ましいＲ１は、炭素数１から５のアルキルである。
【００４６】
式（１）中、好ましい環Ａ１は、液晶相が広く、他の化合物との相溶性が比較的良い１，４−シクロヘキシレン、またはテトラヒドロピラン−２，５−ジイルであり、融点が低く、他の化合物との相溶性が良好である１，４−フェニレンであり、誘電率異方性が大きく、屈折率異方性が大きい２−フルオロ−１，４−フェニレン、３−フルオロ−１，４−フェニレン、３，５−ジフルオロ−１，４−フェニレンであり、誘電率異方性が極めて大きく、屈折率異方性が大きいピリジン−２，５−ジイル、ピリミジン−２，５−ジイルであり、誘電率異方性が極めて大きい１，３−ジオキサン−２，５−ジイルである。特に好ましい環Ａ１は、１，４−シクロヘキシレン、１，４−フェニレン、１，３−ジオキサン−２，５−ジイル、またはテトラヒドロピラン−２，５−ジイルである。
【００４７】
式（１）中、好ましい環Ｂ１は、液晶相が広く、他の化合物との相溶性が比較的良い１，４−シクロヘキシレン、またはテトラヒドロピラン−２，５−ジイルであり、融点が低く、他の化合物との相溶性が良好である１，４−フェニレンであり、誘電率異方性が大きく、屈折率異方性が大きい２−フルオロ−１，４−フェニレン、３−フルオロ−１，４−フェニレン、３，５−ジフルオロ−１，４−フェニレンであり、誘電率異方性が極めて大きく、屈折率異方性が大きいピリジン−２，５−ジイル、ピリミジン−２，５−ジイルであり、誘電率異方性が極めて大きい１，３−ジオキサン−２，５−ジイルである。特に好ましい環Ｂ１は、１，４−フェニレン、２−フルオロ−１，４−フェニレン、３−フルオロ−１，４−フェニレン、３，５−ジフルオロ−１，４−フェニレンである。
【００４８】
式（１）中、Ｌ１１〜Ｌ１４が水素であるものは、透明点が高く、低温での相溶性が良好であり、Ｌ１１〜Ｌ１４がフッ素であるものは、融点が低く、誘電率異方性が極めて大きい。また、Ｌ１１〜Ｌ１４が塩素であるものは、融点が低く、誘電率異方性が大きく、他の化合物との相溶性が良好である。
【００４９】
式（１）中、好ましいＸ１は、フッ素、−ＣＦ３または炭素数１から１２のアルキルであり、より好ましいＸ１は、フッ素または炭素数１〜１２のアルキルである。
【００５０】
アキラル成分Ｔの全重量に対して、化合物１を合計で１重量％〜３０重量％含有することが好ましく、３重量％〜２５重量％含有することがさらに好ましく、５重量％〜２０重量％含有することが特に好ましい。
化合物１は、素子が通常使用される条件下で物理的および化学的に極めて安定であり、X１がフッ素、塩素、−ＣＦ３、または−ＯＣＦ３のものは、透明点が高く、大きな誘電率異方性と比較的大きな屈折率異方性を有するため、この化合物１は光学的に等方性の液晶相で駆動される液晶組成物の駆動電圧を下げるための成分として有用である。X１が炭素数１から１２のアルキル、または炭素数１から１１のアルコキシのものは、透明点が高く、他の化合物との相溶性が比較的よい。この化合物を含有する組成物は素子が通常使用される条件下で安定である。したがって、液晶組成物においての化合物１を用いると、液晶相の温度範囲を広げることが可能となり、幅広い温度範囲で表示素子として使用することができる。さらに、高周波数域での実効誘電率の低下を抑制する。
【００５１】
１―１−２．化合物２
本発明の素子に用いられる液晶媒体は、下記一般式（２）で表される化合物２を少なくとも１種または２種以上含んでもよい。
2020158757.tif 000005
式（２）において、Ｒ２は、水素、炭素数１〜２０のアルキル、炭素数２〜２０のアルケニル、炭素数２〜２０のアルキニル、炭素数１〜１９のアルコキシ、または炭素数の合計が２〜２０のアルコキシアルキルであり、このＲ２において、少なくとも１つの−ＣＨ２−は−Ｏ−、−Ｓ−、−ＣＯＯ−または−ＯＣＯ−で置き換えられてもよく、少なくとも１つの−ＣＨ２−ＣＨ２−が−ＣＨ＝ＣＨ−、−ＣＦ＝ＣＦ−または−Ｃ≡Ｃ−で置き換えられもよく、少なくとも１つの水素はフッ素または塩素で置き換えられてもよく、ただし、Ｒ２において−Ｏ−と−ＣＨ＝ＣＨ−および−ＣＯ−と−ＣＨ＝ＣＨ−が隣接することはなく；
Ｚ２１〜Ｚ２３はそれぞれ独立して、単結合、−ＣＯＯ−または−ＣＦ２Ｏ−であり、少なくとも一つは−ＣＯＯ−または−ＣＦ２Ｏ−であり、ｎ２１が０、ｎ２２が１の時、Ｚ２１またはＺ２３の少なくとも一つは、−ＣＯＯ−または−ＣＦ２Ｏ−であり、ｎ２１が１、ｎ２２が０の時、Ｚ２１またはＺ２２の少なくとも一つは、−ＣＯＯ−または−ＣＦ２Ｏ−であり；
Ｌ２１〜Ｌ２８はそれぞれ独立して、水素またはフッ素であり；
Ｘ２は、水素、ハロゲン、−ＳＦ５または炭素数１〜１０のアルキルであり、このＸ２において、少なくとも１つの−ＣＨ２−は−Ｏ−、−Ｓ−、−ＣＯＯ−または−ＯＣＯ−で置き換えられてもよく、少なくとも１つの−ＣＨ２−ＣＨ２−が−ＣＨ＝ＣＨ−、−ＣＦ＝ＣＦ−または−Ｃ≡Ｃ−で置き換えられもよく、少なくとも１つの水素はフッ素または塩素で置き換えられてもよく、ただし、Ｘ２において−Ｏ−と−ＣＨ＝ＣＨ−および−ＣＯ−と−ＣＨ＝ＣＨ−が隣接することはなく；
ｎ２１およびｎ２２はそれぞれ独立して、０または１であり、ｎ２１＋ｎ２２は１または２である。
【００５２】
式（２）中、Ｒ２が水素またはメチル、エチルのとき、Ｒ２が炭素数３以上のアルキルである化合物と比べて、駆動電圧低減に大きく寄与する。また、Ｒ２がメチルである化合物は、Ｒ２が水素である化合物と比べて透明点が高い。
【００５３】
式（２）中、Ｘ２は、フッ素、塩素、−ＳＦ５、−ＣＦ３、−ＯＣＦ３、または−ＣＨ＝ＣＨ−ＣＦ３であるときは誘電率異方性が大きい。Ｘ２がフッ素、−ＣＦ３、または−ＯＣＦ３であるときは、化学的に安定である。好ましいＸ２の具体的な例は、フッ素、塩素、−ＣＦ３、−ＣＨＦ２、−ＯＣＦ３および−ＯＣＨＦ２である。より好ましいＸ２の例は、フッ素、塩素、−ＣＦ３および−ＯＣＦ３である。Ｘ２が塩素、フッ素である場合は融点が低く、他の液晶化合物との相溶性が特に優れている。Ｘ２が−ＣＦ３、−ＣＨＦ２、−ＯＣＦ３および−ＯＣＨＦ２である場合は、特に大きな誘電率異方性を示す。
【００５４】
本発明は、アキラル成分Ｔにおいて、化合物２として１種の化合物を含有する場合も、２種以上の化合物を含有する場合も含む。
【００５５】
アキラル成分Ｔの全重量に対して、化合物２を合計で２５重量％〜９０重量％含有することが好ましく、３５重量％〜８５重量％含有することがさらに好ましく、４５重量％〜８０重量％含有することが特に好ましい。
化合物２は、素子が通常使用される条件下において物理的および化学的に極めて安定であり、他の化合物との相溶性が比較的よい。この化合物を含有する組成物は素子が通常使用される条件下で安定である。したがって、液晶組成物において化合物２を用いると、光学的に等方性の液晶相の温度範囲を広げることが可能となり、幅広い温度範囲で素子として使用することができる。
また、化合物２は、大きな誘電率異方性と比較的大きな屈折率異方性を有するため、光学的に等方性の液晶相で駆動される液晶組成物の駆動電圧を下げるための成分として有用である。
【００５６】
１−１−３．化合物３
本発明の素子に用いられる液晶媒体は、下記一般式（３）で表される化合物３を少なくとも１種または２種以上含んでもよい。
2020158757.tif 000006
式（３）において、Ｒ３は、水素、炭素数１〜２０のアルキル、炭素数２〜２０のアルケニル、炭素数２〜２０のアルキニル、炭素数１〜１９のアルコキシ、または炭素数の合計が２〜２０のアルコキシアルキルであり、このＲ３において、少なくとも１つの−ＣＨ２−は−Ｏ−、−Ｓ−、−ＣＯＯ−または−ＯＣＯ−で置き換えられてもよく、少なくとも１つの−ＣＨ２−ＣＨ２−が−ＣＨ＝ＣＨ−、−ＣＦ＝ＣＦ−または−Ｃ≡Ｃ−で置き換えられもよく、少なくとも１つの水素はフッ素または塩素で置き換えられてもよく、ただし、Ｒ３において−Ｏ−と−ＣＨ＝ＣＨ−および−ＣＯ−と−ＣＨ＝ＣＨ−が隣接することはなく；
Ｚ３１〜Ｚ３４はそれぞれ独立して、単結合、−ＣＯＯ−または−ＣＦ２Ｏ−であり、少なくとも一つは−ＣＯＯ−または−ＣＦ２Ｏ−であり、ｎ３１が０、ｎ３２が１の時、Ｚ３２またはＺ３４の少なくとも一つは、−ＣＯＯ−または−ＣＦ２Ｏ−であり、ｎ３１が１、ｎ３２が０の時、Ｚ３２またはＺ３３の少なくとも一つは、−ＣＯＯ−または−ＣＦ２Ｏ−であり；
Ｌ３１〜Ｌ３６はそれぞれ独立して、水素またはフッ素であり；
Ｘ３は、水素、ハロゲン、−ＳＦ５または炭素数１〜１０のアルキルであり、このＸ３において、少なくとも１つの−ＣＨ２−は−Ｏ−、−Ｓ−、−ＣＯＯ−または−ＯＣＯ−で置き換えられてもよく、少なくとも１つの−ＣＨ２−ＣＨ２−が−ＣＨ＝ＣＨ−、−ＣＦ＝ＣＦ−または−Ｃ≡Ｃ−で置き換えられもよく、少なくとも１つの水素はフッ素または塩素で置き換えられてもよく、ただし、Ｘ３において−Ｏ−と−ＣＨ＝ＣＨ−および−ＣＯ−と−ＣＨ＝ＣＨ−が隣接することはなく；
ｎ３１およびｎ３２はそれぞれ独立して、０または１であり、ｎ３１＋ｎ３２は１または２である。
【００５７】
化合物３は、４または５個のベンゼン環を有し、少なくとも１つの−ＣＯＯ−または−ＣＦ２Ｏ−連結基を有する。化合物３は、素子が通常使用される条件下において物理的および化学的に極めて安定であり、そして他の液晶化合物との相溶性がよい。この化合物を含有する組成物は素子が通常使用される条件下で安定である。したがって組成物においてネマチック相の温度範囲を広げることが可能となり、幅広い温度範囲で表示素子として使用することができる。さらにこの化合物は誘電率異方性と屈折率異方性が大きい為、光学的に等方性の液晶相で駆動される組成物の駆動電圧を下げるための成分として有用である。
【００５８】
式（３）中、Ｒ３、ベンゼン環上の基（Ｌ３１〜Ｌ３６およびＸ３）、あるいは結合基Ｚ３１〜Ｚ３４を適切に選択することによって、透明点、屈折率異方性、誘電率異方性などの物性を任意に調整することが可能である。
【００５９】
式（３）中、Ｚ３１〜Ｚ３４はそれぞれ独立して、単結合、−ＣＯＯ−または−ＣＦ２Ｏ−であるが、少なくとも１つは−ＣＯＯ−または−ＣＦ２Ｏ−である。Ｚ３１〜Ｚ３４が単結合、または−ＣＦ２Ｏ−であるときは粘度が小さく、Ｚ３１〜Ｚ３４が−ＣＦ２Ｏ−であるときは誘電率異方性が大きい。Ｚ３１〜Ｚ３４が単結合、−ＣＦ２Ｏ−であるときは化学的に比較的安定であって、比較的劣化をおこしにくい。
【００６０】
式（３）中、Ｌ３１〜Ｌ３６はそれぞれ独立して、水素またはフッ素である。Ｌ３１〜Ｌ３６におけるフッ素の数が多いときは誘電率異方性が大きい。Ｌ３５およびＬ３６がともにフッ素である場合は、誘電率異方性が特に大きい。
【００６１】
式（３）中、Ｘ３は水素、ハロゲン、−ＳＦ５、または炭素数１〜１０のアルキルであり、当該アルキル中の少なくとも１つの−ＣＨ２−は−Ｏ−、−Ｓ−、−ＣＯＯ−または−ＯＣＯ−で置き換えられてもよく、このＸ３において、少なくとも１つの−ＣＨ２−ＣＨ２−が−ＣＨ＝ＣＨ−、−ＣＦ＝ＣＦ−または−Ｃ≡Ｃ−で置き換えられもよく、少なくとも１つの水素はフッ素または塩素で置き換えられてもよい。
【００６２】
式（３）中、好ましいＸ３は、フッ素、塩素、−ＣＦ３、−ＣＨＦ２、−ＯＣＦ３、および−ＯＣＨＦ２であり、さらに好ましいＸ３は、フッ素、塩素、−ＣＦ３および−ＯＣＦ３である。
【００６３】
式（３）中、Ｘ３がフッ素、塩素、−ＳＦ５、−ＣＦ３、−ＣＨＦ２、−ＣＨ２Ｆ、−ＯＣＦ３、−ＯＣＨＦ２または−ＯＣＨ２Ｆであるときは誘電率異方性が大きい。Ｘ３がフッ素、−ＯＣＦ３、または−ＣＦ３であるときは、化学的に安定である。
【００６４】
本発明は、アキラル成分Ｔにおいて、化合物３として１種の化合物を含有する場合も、２種以上の化合物を含有する場合も含む。
【００６５】
アキラル成分Ｔの全重量に対して、化合物３を合計で５重量％〜６５重量％含有することが好ましく、１０重量％〜６０重量％含有することがさらに好ましく、１５重量％〜５５重量％含有することが特に好ましい。
化合物３は、素子が通常使用される条件下において物理的および化学的に極めて安定であり、他の化合物との相溶性が比較的よい。この化合物を含有する組成物は素子が通常使用される条件下で安定である。したがって、液晶組成物において化合物３を用いると、光学的に等方性の液晶相の温度範囲を広げることが可能となり、幅広い温度範囲で素子として使用することができる。
また、化合物３は、比較的大きな誘電率異方性と大きな屈折率異方性を有するため、光学的に等方性の液晶相で駆動される液晶組成物の駆動電圧を下げるための成分として有用である。
【００６６】
１―１−４．化合物４
本発明の素子に用いられる液晶媒体は、さらに式（４）で表される化合物４を少なくとも１種または２種以上含んでもよい。
2020158757.tif 000007
式（４）において、Ｒ４は、水素、炭素数１〜２０のアルキル、炭素数２〜２０のアルケニル、炭素数２〜２０のアルキニル、炭素数１〜１９のアルコキシ、または炭素数の合計が２〜２０のアルコキシアルキルであり、このＲ４において、少なくとも１つの−ＣＨ２−は−Ｏ−、−Ｓ−、−ＣＯＯ−または−ＯＣＯ−で置き換えられてもよく、少なくとも１つの−ＣＨ２−ＣＨ２−が−ＣＨ＝ＣＨ−、−ＣＦ＝ＣＦ−または−Ｃ≡Ｃ−で置き換えられもよく、少なくとも１つの水素はフッ素または塩素で置き換えられてもよく、ただし、Ｒ４において−Ｏ−と−ＣＨ＝ＣＨ−および−ＣＯ−と−ＣＨ＝ＣＨ−が隣接することはなく；
環Ａ４および環Ｂ４はそれぞれ独立して、１，４−シクロヘキシレン、１，４−フェニレン、２−フルオロ−１，４−フェニレン、３−フルオロ−１，４−フェニレン、２，５−ジフルオロ−１，４−フェニレン、３，５−ジフルオロ−１，４−フェニレン、ピリジン−２，５−ジイル、ピリミジン−２，５−ジイル、１，３−ジオキサン−２，５−ジイルまたはテトラヒドロピラン−２，５−ジイルであり；
Ｚ４は、単結合、−Ｏ−、−ＣＯＯ−、−ＣＨ２ＣＨ２−、−ＣＨ２Ｏ−、−ＣＦ２Ｏ−、−ＣＨ＝ＣＨ−、−ＣＦ＝ＣＦ−および−C≡Ｃ−であり；
Ｘ４は、水素、ハロゲン、−ＳＦ５または炭素数１〜１０のアルキルであり、このＸ４において、少なくとも１つの−ＣＨ２−は−Ｏ−、−Ｓ−、−ＣＯＯ−または−ＯＣＯ−で置き換えられてもよく、少なくとも１つの−ＣＨ２−ＣＨ２−が−ＣＨ＝ＣＨ−、−ＣＦ＝ＣＦ−または−Ｃ≡Ｃ−で置き換えられもよく、少なくとも１つの水素はフッ素または塩素で置き換えられてもよく、ただし、Ｘ４において−Ｏ−と−ＣＨ＝ＣＨ−および−ＣＯ−と−ＣＨ＝ＣＨ−が隣接することはなく；
ｎ４は、１または２であり、ｎ４が２の時、複数存在する環Ａ４およびＺ４は、同じであっても異なっていてもよい。
【００６７】
式（４）中、好ましいＲ４は、水素、炭素数１から１２のアルキル、炭素数２から１２のアルケニル、炭素数２から１２のアルキニル、または炭素数１から１１のアルコキシである。
【００６８】
式（４）中、好ましい環Ａ４または環Ｂ４はそれぞれ独立して、化合物の安定性や広い液晶温度範囲の点から、１，４−シクロヘキシレン、１，４−フェニレン、２−フルオロ−１，４−フェニレン、３−フルオロ−１，４−フェニレン、２，５−ジフルオロ−１，４−フェニレン、３，５−ジフルオロ−１，４−フェニレン、ピリジン−２，５−ジイル、ピリミジン−２，５−ジイル、１，３−ジオキサン−２，５−ジイル、またはテトラヒドロピラン−２，５−ジイルである。
【００６９】
式（４）中、好ましいＺ４は、単結合、−Ｏ−、−ＣＯＯ−、−ＣＨ２ＣＨ２−、−ＣＨ２Ｏ−および−ＣＦ２Ｏ−であり、広い液晶温度範囲と低粘性のためには単結合であり、大きな誘電率異方性のためには−ＣＦ２Ｏ−である。
【００７０】
式（４）中、好ましいＸ４は、フッ素、塩素、−ＣＦ３、−ＯＣＦ３、炭素数１から１２のアルキル、炭素数２から１２のアルケニルまたは炭素数１から１１のアルコキシであり、さらに好ましいＸ４は、比較的大きな誘電率異方性のためにフッ素、低粘性のために炭素数１から１２のアルキル、炭素数２から１２のアルケニルまたは炭素数１から１１のアルコキシである。
【００７１】
式（４）中、ｎ４＝１のものは低い融点および小さい粘性のために好ましく、ｎ４＝２ものは上限温度が比較的高いために好ましい。
【００７２】
アキラル成分Ｔの全重量に対して、化合物４を合計で０重量％〜４０重量％含有することが好ましく、３重量％〜３０重量％含有することがさらに好ましく、５重量％〜２０重量％含有することが特に好ましい。
化合物４は、素子が通常使用される条件下で物理的および化学的に極めて安定であり、Ｘ４がフッ素、塩素、−ＣＦ３、または−ＯＣＦ３のものは、透明点が高く、大きな誘電率異方性と比較的大きな屈折率異方性を有するため、この化合物４は光学的に等方性の液晶相で駆動される液晶組成物の駆動電圧を下げるための成分として有用である。Ｘ４が炭素数１から１２のアルキル、炭素数２から１２のアルケニルまたは炭素数１から１１のアルコキシのものは、透明点が高く、他の化合物との相溶性が比較的よい。この化合物を含有する組成物は素子が通常使用される条件下で安定である。したがって、液晶組成物においての化合物４を用いると、液晶相の温度範囲を広げることが可能となり、幅広い温度範囲で表示素子として使用することができる。
【００７３】
１―１−５．化合物１〜４の合成
化合物１〜４は、有機合成化学における手法を適切に組み合わせることにより合成できる。出発物に目的の末端基、環および結合基を導入する方法は、オーガニック・シンセシス（Organic Syntheses, John Wiley & Sons, Inc）、オーガニック・リアクションズ（Organic Reactions, John Wiley & Sons, Inc)、コンプリヘンシブ・オーガニック・シンセシス（Comprehensive Organic Synthesis, Pergamon Press）、新実験化学講座（丸善）などに記載されている。
【００７４】
たとえば、日本特許２９５９５２６号公報の方法を準用しても、化合物１〜４を合成することが可能である。
【００７５】
２．キラル剤
光学的に等方性の液晶組成物が含有するキラル剤は光学活性化合物であり、ラジカル重合性基を有さない化合物から選ばれた化合物からなることが好ましい。
本発明の組成物に用いられるキラル剤としては、ねじり力（Helical Twisting Power）が大きい化合物が好ましい。ねじり力が大きい化合物は所望のピッチを得るために必要な添加量が少なくできるので、駆動電圧の上昇を抑えられ、実用上有利である。具体的には、国際公開２０１８−００３６５８号公報に記載のキラル剤が好ましい。
【００７６】
所望のピッチ長を設定するために重合性基を有するキラル剤または、光異性化するキラル剤を用いてもよい。液晶組成物に含有されるキラル剤として１つの化合物を用いても、２種以上の化合物を用いてもよい。
光学的に等方性の液晶相の発現を容易にするために、本発明の液晶組成物の全重量に対して、キラル剤を０．５重量％〜４０重量％含有することが好ましく、１重量％〜２５重量％含有することがさらに好ましく、２重量％〜１５重量％含有することが特に好ましい。
【００７７】
３．光学的に等方性の液晶相
液晶組成物が光学的に等方性を有するとは、巨視的には液晶分子配列は等方的であるため光学的に等方性を示すが、微視的には液晶秩序が存在することをいう。「液晶組成物が微視的に有する液晶秩序に基づくピッチ（以下では、ピッチと呼ぶことがある）」は７００ｎｍ以下であることが好ましく、５００ｎｍ以下であることがさらに好ましく、３５０ｎｍ以下であることが最も好ましい。
【００７８】
本発明の好ましい態様の液晶組成物が光学的に等方性の液晶相を発現する温度範囲は、ネマチック相またはキラルネマチック相と等方相の共存温度範囲が広い液晶組成物に、キラル剤を添加し、光学的に等方性の液晶相を発現させることにより、広くすることができる。たとえば、透明点の高い液晶化合物と透明点の低い液晶化合物とを混合し、広い温度範囲でネマチック相と等方相の共存温度範囲が広い液晶組成物を調製し、これにキラル剤を添加することで、広い温度範囲で光学的に等方性の液晶相を発現する組成物を調製することができる。
【００７９】
ネマチック相またはキラルネマチック相と等方相の共存温度範囲が広い液晶組成物としては、キラルネマチック相と非液晶等方相とが共存する上限温度と下限温度との差が３〜１５０℃である液晶組成物が好ましく、差が５〜１５０℃である液晶組成物が更に好ましい。また、ネマチック相と非液晶等方相とが共存する上限温度と下限温度との差が３〜１５０℃である液晶組成物が好ましい。
【００８０】
４．その他の成分
本発明の光学的に等方性の液晶組成物は、その組成物の特性に大きな影響を与えない範囲で、さらに、溶媒、高分子物質、二色性色素、フォトクロミック化合物等を含んでもよい。
また、本発明の液晶組成物に用いられる二色性色素の例としては、メロシアニン系、スチリル系、アゾ系、アゾメチン系、アゾキシ系、キノフタロン系、アントラキノン系、テトラジン系などが挙げられる。
【００８１】
５．光学的に等方性の高分子／液晶複合材料
本発明の光学的に等方性の高分子／液晶複合材料は、光学的に等方性の液晶組成物と、予め重合されて得られた高分子とを混合しても製造できるが、高分子の材料となる低分子量のモノマー、マクロモノマー、オリゴマー等（以下、まとめて「重合性モノマー等」という）と液晶組成物との混合物を製造してから、当該混合物において重合反応を行うことによって、製造されることが好ましい。
【００８２】
５−１．高分子／液晶複合材料
本発明の高分子／液晶複合材料は、液晶組成物と高分子とを含む複合材料であり、光学的に等方性を示すものであり、光学的に等方性の液晶相で駆動される光スイッチング素子に用いることができる。本発明の高分子／液晶複合材料に含まれる液晶組成物は本発明の液晶組成物である。
【００８３】
本明細書中、「高分子／液晶複合材料」とは、液晶組成物と高分子の化合物の両者を含む複合材料であれば特に限定されないが、高分子の一部または全部が液晶組成物に溶解していない状態で高分子が液晶組成物と相分離している状態でもよい。なお、本明細書において、特に言及がなければ、ネマチック相はキラルネマチック相を含まない、狭義のネマチック相を意味する。
【００８４】
本発明の好ましい態様に係る光学的に等方性の高分子／液晶複合材料は、光学的に等方性の液晶相を広い温度範囲で発現させることが可能である。また、本発明の好ましい態様に係る高分子／液晶複合材料は、応答速度が極めて速い。また、本発明の好ましい態様に係る高分子／液晶複合材料は、これらの効果に基づいて光スイッチング素子に好適に用いることができる。
【００８５】
５−２．液晶組成物と重合性モノマー等を含む混合物
重合性モノマー等と液晶組成物とを含む混合物を本件明細書では、「重合性モノマー／液晶混合物」と呼ぶ。「重合性モノマー／液晶混合物」には必要に応じて、後述する重合開始剤（５−２−３項）、硬化剤（５−２−４項）、硬化促進剤（５−２−４項）、安定剤（５−２−４項）、二色性色素、またはフォトクロミック化合物等を、本発明の効果を損なわない範囲で含んでもよい。たとえば、本件発明の重合性モノマー／液晶混合物には必要に応じて、重合開始剤を重合性モノマー１００重量部に対して０．１〜２０重量部含有してもよい。「重合性モノマー／液晶混合物」は、ブルー相を発現する温度で重合する場合は液晶媒体であることが必須となるが、等方相となる温度で重合する場合は、必ずしも液晶媒体である必要はない。
【００８６】
重合温度は、高分子／液晶複合材料が高透明性と等方性を示す温度であることが好ましい。より好ましくは重合性モノマー等と液晶組成物の混合物が等方相またはブルー相を発現する温度で、かつ、等方相ないしは光学的に等方性の液晶相となる温度で重合を終了する。すなわち、重合後は高分子／液晶複合材料が可視光線より長波長側の光を実質的に散乱せずかつ光学的に等方性の状態を発現する温度とするのが好ましい。
【００８７】
本発明の複合材料を構成する高分子の原料としては、例えば低分子量のモノマー、マクロモノマー、オリゴマーを使用することができ、本明細書において高分子の原料モノマーとは低分子量のモノマー、マクロモノマー、オリゴマー等を包含する意味で用いる。また、得られる高分子が三次元架橋構造を有するものが好ましく、そのために、高分子の原料モノマーとして２つ以上の重合性官能基を有する多官能性モノマーを用いることが好ましい。重合性の官能基は特に限定されないが、アクリル基、メタクリル基、グリシジル基、エポキシ基、オキセタニル基、ビニル基などを挙げることができるが、重合速度の観点からアクリル基およびメタクリル基が好ましい。高分子の原料モノマー中、二つ以上の重合性のある官能基を持つモノマーをモノマー中に１０重量％以上含有させると、本発明の複合材料において高度な透明性と等方性を発現しやすくなるので好ましい。
また、好適な複合材料を得るためには、高分子はメソゲン部位を有するものが好ましく、高分子の原料モノマーとしてメソゲン部位を有する原料モノマーをその一部に、あるいは全部に用いることができる。
さらに好適な複合材料を得るために、メソゲン部位を有する単官能性、または多官能性モノマー、およびメソゲン部位を有さない重合性のある官能基を持つモノマーを併せて用いることができる。また、メソゲン部位を有する単官能性、または多官能性モノマー、およびメソゲン部位を有さない重合性のある官能基を持つモノマー以外の重合性化合物を必要に応じて使用することができる。
【００８８】
５−２−１．メソゲン部位を有する単官能性、または多官能性モノマー
メソゲン部位を有する単官能性、または二官能性モノマーは構造上特に限定されないが、例えば、国際公開２０１８−００３６５８号公報に記載のメソゲン部位を有する単官能性、または多官能性モノマーを挙げることができる。
【００８９】
５−２−２．メソゲン部位を有さない重合性のある官能基を持つモノマー
メソゲン部位を有さない重合性のある官能基を持つモノマーとして、例えば、国際公開２０１８−００３６５８号公報に記載のメソゲン部位を有さない重合性のある官能基を持つモノマーを挙げることができる。
【００９０】
５−２−３．重合開始剤
本発明の複合材料を構成する高分子の製造における重合反応は特に限定されず、例えば、光ラジカル重合、熱ラジカル重合、光カチオン重合等が行われる。具体的には、国際公開２０１８−００３６５８号公報に記載の重合開始剤を挙げることができる。
【００９１】
５−２−４．硬化剤等
本発明の複合材料を構成する高分子の製造において、前記重合性モノマー等および重合開始剤の他にさらに１つまたは２つ以上の他の好適な成分、例えば、硬化剤、硬化促進剤、安定剤等を加えてもよい。具体的には、国際公開２０１８−００３６５８号公報に記載の硬化剤等を挙げることができる。
【００９２】
５−４．高分子／液晶複合材料の組成
本発明の高分子／液晶複合材料中における液晶組成物の含有率は、複合材料が光学的に等方性の液晶相を発現できる範囲であれば、可能な限り高含有率であることが好ましい。液晶組成物の含有率が高い方が、本発明の複合材料の電気複屈折値が大きくなるからである。
【００９３】
本発明の高分子／液晶複合材料において、液晶組成物の含有率は複合材料に対して６０〜９９重量％であることが好ましく、６０重量％〜９８重量％がさらに好ましく、８０重量％〜９７重量％が特に好ましい。また、本発明の高分子／液晶複合材料において、高分子の含有率は複合材料に対して１重量％〜４０重量％であることが好ましく、２重量％〜４０重量％がさらに好ましく、３重量％〜２０重量％が特に好ましい。
【００９４】
６．光スイッチング素子
後述する実施例において、詳細に説明するが、電極面に対して垂直方向に電圧印加する素子として、配向処理の施されていない２枚の電極付きガラス基板の間に狭持し、得られたセルをブルー相まで加熱した。この状態で、紫外光を照射して、重合反応を行った。このようにして得られた高分子／液晶複合材料は室温まで冷却しても光学的に等方性の液晶相を維持していた。この高分子／液晶複合材料が狭持されたセルを光スイッチング素子として用いた。
【実施例】
【００９５】
以下、実施例により本発明をさらに詳しく説明するが、本発明はこれら実施例によっては制限されない。なお、特に断りのない限り、「％」は「重量％」を意味する。
【００９６】
本発明において、液晶組成物の特性値の測定は下記の方法にしたがって行うことができる。それらの多くは、日本電子機械工業会規格（Standard of Electric Industries Association of Japan）ＥＩＡＪ・ＥＤ−２５２１Ａに記載された方法、またはこれを修飾した方法である。測定に用いたＴＮ素子には、ＴＦＴを取り付けなかった。
【００９７】
ネマチック相の上限温度（ＮＩ；℃）：
偏光顕微鏡を備えた融点測定装置（ＬＩＮＫＡＭ社大型試料冷却加熱ステージ）のホットプレートに試料を置き、１℃／分の速度で加熱しながら偏光顕微鏡を観察した。試料の一部がネマチック相から等方性液体に変化したときの温度をネマチック相の上限温度とした。以下、ネマチック相の上限温度を、単に「上限温度」と略すことがある。
【００９８】
ネマチック相の下限温度（ＴC；℃）：
ネマチック相を有する試料をガラス瓶に入れ、このガラス瓶を、０℃、−１０℃、−２０℃、−３０℃、および−４０℃のフリーザー中に１０日間保管したあと、液晶相を観察した。例えば、試料が−２０℃ではネマチック相のままであり、−３０℃では結晶（またはスメクチック相）に変化したとき、ＴC≦−２０℃と記載する。ネマチック相の下限温度を単に、「下限温度」と略すことがある。
【００９９】
光学的に等方性の液晶相の転移温度（Ｎ＊−ＢＰ；℃）：
偏光顕微鏡を備えた融点測定装置（ＬＩＮＫＡＭ社大型試料冷却加熱ステージ）のホットプレートに試料を置き、クロスニコルの状態で、まず試料が非液晶等方相になる温度まで昇温した後、１℃／分の速度で降温し、完全にキラルネマチック相または光学的に等方性の液晶相を出現させた。その降温過程での相転移した温度を測定し、次いで１℃／分の速度で昇熱し、その昇温過程における相転移した温度を測定した。本発明において、特に断りの無い限り、昇温過程での相転移した温度を相転移温度とした。光学的に等方性の液晶相においてクロスニコル下では暗視野で相転移温度の判別が困難な場合は、偏光板をクロスニコルの状態から１〜１０°ずらして相転移温度を測定した。
【０１００】
転移温度の表記に関して、結晶はＫと表し、さらに結晶の区別がつく場合は、それぞれＫ１またはＫ２と表した。また、スメクチック相はＳｍ、ネマチック相はＮ、キラルネマチック相はＮ＊と表した。等方性液体はＩと表した。スメクチック相の中で、スメクチックＢ相、またはスメクチックＡ相の区別がつく場合は、それぞれＳｍＢ、またはＳｍＡと表した。ＢＰはブルー相または光学的に等方性の液晶相を表す。２相の共存状態は（Ｎ＊＋Ｉ）、（Ｎ＊＋ＢＰ）という形式で表記することがある。具体的には、（Ｎ＊＋Ｉ）は、それぞれ非液晶等方相とキラルネマチック相がと共存する相を表し、（Ｎ＊＋ＢＰ）は、ＢＰ相または光学的に等方性の液晶相とキラルネマチック相が共存した相を表す。Ｕｎは光学的等方性ではない未確認の相を表す。相転移温度の表記として、たとえば、「Ｋ  ５０．０  Ｎ  １００．０  Ｉ」とは、結晶からネマチック相への相転移温度が５０．０℃であり、ネマチック相から液体への相転移温度が１００．０℃であることを示す。また、「ＢＰ  −  Ｉ」とは、ブルー相または光学的に等方性の液晶相から等方性液体への相転移温度が判断できていないことを示し、「Ｎ  ８３．０〜８３．４  Ｉ」とは、ネマチック相から等方性液体への相転移温度が８３．０℃から８３．４℃に幅があることを示す。他の表記も同様である。
【０１０１】
粘度（η；２０℃で測定；ｍＰａ・ｓ）：
Ｅ型粘度計を用いて測定した。
【０１０２】
屈折率異方性（Δｎ；２５℃で測定）：
測定は、波長５８９ｎｍの光を用い、接眼鏡に偏光板を取り付けたアッベ屈折計により行なった。主プリズムの表面を一方向にラビング（rubbing）したあと、試料を主プリズムに滴下した。屈折率（ｎ‖）は偏光の方向がラビングの方向と平行であるときに測定した。屈折率（ｎ⊥）は偏光の方向がラビングの方向と垂直であるときに測定した。屈折率異方性の値は、Δｎ＝ｎ‖−ｎ⊥、の式から計算した。試料が組成物のときはこの方法によって屈折率異方性を測定した。
【０１０３】
誘電率異方性（Δε；２５℃で測定）： 
２枚のガラス基板の間隔（ギャップ）が約９μｍ、ツイスト角が８０度の液晶セルに試料を入れた。このセルに２０ボルトを印加して、液晶分子の長軸方向における誘電率（ε‖）を測定した。０．５ボルトを印加して、液晶分子の短軸方向における誘電率（ε⊥）を測定した。誘電率異方性の値は、Δε＝ε‖−ε⊥、の式から計算した。
【０１０４】
電圧保持率（ＶＨＲ；２５℃で測定；％）：
測定に用いたＴＮ素子はポリイミド配向膜を有し、そして２枚のガラス基板の間隔（セルギャップ）は６μｍであった。この素子は試料を入れたあと紫外線によって重合する接着剤で密閉した。このＴＮ素子にパルス電圧（５Ｖで６０マイクロ秒）を印加して充電した。減衰する電圧を高速電圧計で１６．７ミリ秒のあいだ測定し、単位周期における電圧曲線と横軸との間の面積Ａを求めた。面積Ｂは減衰しなかったときの面積である。電圧保持率は面積Ｂに対する面積Ａの百分率である。
【０１０５】
選択反射波長（λ；２５℃で測定；ｎｍ）：
選択反射波長λは、顕微分光光度計（日本電子（株）、商品名MSV-350）で測定した。可視光より長波長領域あるいは短波長領域に反射波長を有するコレステリック液晶のピッチは、光学活性化合物濃度が低い領域では光学活性化合物の濃度の逆数に比例することから、可視光領域に選択反射波長を有する液晶のピッチ長を数点測定し、直線外挿法により求めた。具体的には、可視光領域に選択反射波長を有するような濃度でキラル化合物を添加（濃度Ｃ’）して、選択反射波長λ’を測定し、本来の選択反射波長λを本来のキラル濃度（濃度Ｃ）から、直線外挿法（λ＝λ’×Ｃ’／Ｃ）で算出することにより求めた。
【０１０６】
ピッチ長（２５℃；ｎｍ）：
ピッチ長は、選択反射波長λを用いて算出した（液晶便覧196頁  2000年発行、丸善）。選択反射波長λには以下の関係式が成立する。＜ｎ＞ｐ/λ＝１  ここで<ｎ>は平均屈折率を表し、以下の式で与えられる。＜ｎ＞＝{(ｎ‖２＋ｎ⊥２)/２}１／２。
【０１０７】
ヘリカルツイストパワー（ＨＴＰ；２５℃；μｍ−１）：
ヘリカルツイストパワー（ＨＴＰ）は、上記の方法で求められた平均屈折率＜ｎ＞、およびピッチ長の値を用いて、次式で求めた。ＨＴＰ＝＜ｎ＞／（λ・Ｃ）。ここで、λは選択反射波長（ｎｍ）、Ｃはキラル濃度（ｗｔ％）を示す。
【０１０８】
誘電損率曲線のピークトップ測定（ＢＰ−Ｉ転移温度−５０℃で測定）：
２枚のガラス基板の間隔（ｄ；ギャップ）が約１０μｍであり、ＩＴＯ電極を備えた電極面積（Ｓ）が約０．１６ｃｍ２であるセルに高分子安定化ブルー相（ＰＳＢＰ）を作製し液晶表示素子とした。ＬＣＲメータ（Ａｇｉｌｅｎｔ製：Ｅ４９８０Ａ）を使用し、この素子に、電圧を１０Ｖ印加し、周波数２０〜２ＭＨｚまでのキャパシタンス（C）と誘電正接（ｔａｎδ）を測定した。測定したキャパシタンス（C）を式ε‘＝（Ｃ×ｄ）／（ε０×Ｓ）に代入し誘電率ε’を導出し、誘電損率ε“の導出は式ε”＝ε‘×ｔａｎδから求めた。ここでε0は真空の誘電率であり、値は８．８５４（ｐＦ／ｍ）である。こうして求められた誘電損率ε“を縦軸に、周波数を横軸にしたグラフにおいて、測定した周波数の範囲に誘電緩和が存在するとき、ピークが確認されることがある。誘電損率ε“の周波数依存性は、誘電率ε’の周波数依存性と相関があり、誘電損率曲線のピークトップを測定することで、実効誘電率の高周波での低下の指標となる。誘電損率曲線のピークトップは、実効誘電率を確保するために、高周波数にあることが好ましく、より好ましくは１０ｋＨｚより高周波数であり、さらに好ましくは２０ｋＨｚより高周波数である。
なお、誘電損率曲線のピークトップの測定温度は、高分子／液晶複合材料がブルー相から等方性液体へ相転移する温度から５０℃低い温度で測定した。
【０１０９】
実施例における化合物は、下記の表１の定義に基づいて記号により表した。表１において、記号の後にあるかっこ内の番号は化合物の番号に対応する。（−）の記号はその他の液晶性化合物を意味する。液晶性化合物の割合（百分率）は、液晶組成物の重量に基づいた重量百分率（重量％）である。最後に、組成物の特性値をまとめた。
2020158757.tif 000008
【０１１０】
（実施例１）
下図に示す液晶化合物を、下記の割合で混合することにより液晶組成物ＮＬＣ−Ａを調製した。
液晶組成物ＮＬＣ−Ａ
５−ＨＢＢ（Ｆ）Ｂ−２                                      （１）        １０％
３−ＧＢ（Ｆ）Ｂ（Ｆ，Ｆ）ＸＢ（Ｆ，Ｆ）−Ｆ                （２）    １１．７％
４−ＧＢ（Ｆ）Ｂ（Ｆ，Ｆ）ＸＢ（Ｆ，Ｆ）−Ｆ                （２）    １０．８％
５−ＧＢ（Ｆ）Ｂ（Ｆ，Ｆ）ＸＢ（Ｆ，Ｆ）−Ｆ                （２）    １０．８％
２−ＧＢ（Ｆ，Ｆ）ＸＢ（Ｆ）Ｂ（Ｆ，Ｆ）−Ｆ                （２）    １６．２％
３−ＧＢ（Ｆ，Ｆ）ＸＢ（Ｆ）Ｂ（Ｆ，Ｆ）−Ｆ                （２）    １６．２％
４−Ｂ（Ｆ）Ｂ（Ｆ，Ｆ）Ｂ（Ｆ，Ｆ）ＸＢ（Ｆ，Ｆ）−Ｆ      （３）      ６．３％
５−Ｂ（Ｆ）Ｂ（Ｆ，Ｆ）Ｂ（Ｆ，Ｆ）ＸＢ（Ｆ，Ｆ）−Ｆ      （３）      ６．３％
６−Ｂ（Ｆ）Ｂ（Ｆ，Ｆ）Ｂ（Ｆ，Ｆ）ＸＢ（Ｆ，Ｆ）−Ｆ      （３）      ６．３％
３−Ｂ（Ｆ）Ｂ（Ｆ，Ｆ）Ｂ（Ｆ，Ｆ）ＸＢ（Ｆ，Ｆ）−ＣＦ３  （３）      ２．７％
４−Ｂ（Ｆ）Ｂ（Ｆ，Ｆ）Ｂ（Ｆ，Ｆ）ＸＢ（Ｆ，Ｆ）−ＣＦ３  （３）      ２．７％
この液晶組成物ＮＬＣ−Ａの上限温度（℃）は、１１２．８〜１１７．０であった。
【０１１１】
次に、液晶組成物ＮＬＣ−Ａ（９５．０重量％）と、キラル剤（８H）ＢＮ−Ｈ５（５．０重量％）からなる液晶組成物ＣＬＣ−Ａを得た。
この液晶組成物ＣＬＣ−Ａの相転移温度（℃）は、Ｎ＊  １０３．４〜１０４．７  ＢＰ  −  ＢＰ＋Ｉ  −  Ｉであった。
【０１１２】
キラル剤（８H）ＢＮ−Ｈ５の化学構造式は以下の通りである。
2020158757.tif 000009
【０１１３】
重合性モノマーと液晶組成物の混合物（ＭＬＣ−Ａ）の調製
液晶組成物と重合性モノマーとの混合物として、液晶組成物ＣＬＣ−Ａを８７．９重量％、ｎ−ヘキサデシルアクリレートを６．５重量％、１，４−ジ（４−（６−（アクリロイルオキシ）−２−メチルベンゼン（ＬＣＡ−１）を５．２重量％、光重合開始剤として２，２’−ジメトキシフェニルアセトフェノンを０．４重量％混合した混合物ＭＬＣ−Ａを調製した。この混合物ＭＬＣ−Ａの相転移温度（℃）は、Ｎ＊  ６９．６〜６９．９  ＢＰ  −  ＢＰ＋Ｉ  −  Ｉであった。
【０１１４】
ＬＣＡ−１の化学構造式は以下の通りである。
2020158757.tif 000010
【０１１５】
高分子／液晶複合材料（ＰＳＢＰ−Ａ）の調製
混合物ＭＬＣ−Ａを配向処理の施されていない２枚の電極付きガラス基板の間に狭持し（セル厚：１０μｍ、電極面積：０．１６ｃｍ２）、得られたセルをブルー相まで加熱した。この状態で、紫外光（紫外光強度２３ｍＷｃｍ−２（３６５ｎｍ））を１分間照射して、重合反応を行った。このようにして得られた高分子／液晶複合材料(ＰＳＢＰ-Ａ)の相転移温度（℃）は、ＢＰ  ９９．０  ＢＰ＋Ｉ  −  Ｉであり、室温まで冷却しても光学的に等方性の液晶相を維持していた。誘電損率のピークトップは５０ｋＨｚであり、高周波域における実効誘電率が確保できる材料が得られた。
【０１１６】
高分子／液晶複合材料ＰＳＢＰ−Ａが狭持されたセルを、図１に示した光学系にセットし、電気光学特性を測定した。光源として偏光顕微鏡（ニコン製  エクリプス  LV100POL）の白色光源を用い、セルへの入射角度がセル面に対して斜め４５度となるようにセットした。室温で電圧印加により光学変化が観察され、偏光制御が可能であることを確認した。
【０１１７】
（実施例２）
下図に示す液晶化合物を、下記の割合で混合することにより液晶組成物ＮＬＣ−Ｂを調製した。
液晶組成物ＮＬＣ−Ｂ
５−ＨＢＢ（Ｆ）Ｂ−２                                      （１）        １４％
３−ＧＢ（Ｆ）Ｂ（Ｆ，Ｆ）ＸＢ（Ｆ，Ｆ）−Ｆ                （２）          ４％
４−ＧＢ（Ｆ）Ｂ（Ｆ，Ｆ）ＸＢ（Ｆ，Ｆ）−Ｆ                （２）          ４％
５−ＧＢ（Ｆ）Ｂ（Ｆ，Ｆ）ＸＢ（Ｆ，Ｆ）−Ｆ                （２）          ４％
１−ＧＢ（Ｆ，Ｆ）ＸＢ（Ｆ）Ｂ（Ｆ，Ｆ）−Ｆ                （２）          ５％
２−ＧＢ（Ｆ，Ｆ）ＸＢ（Ｆ）Ｂ（Ｆ，Ｆ）−Ｆ                （２）        １８％
３−ＧＢ（Ｆ，Ｆ）ＸＢ（Ｆ）Ｂ（Ｆ，Ｆ）−Ｆ                （２）        １８％
４−ＧＢ（Ｆ，Ｆ）ＸＢ（Ｆ）Ｂ（Ｆ，Ｆ）−Ｆ                （２）        １２％
４−Ｂ（Ｆ）Ｂ（Ｆ，Ｆ）Ｂ（Ｆ，Ｆ）ＸＢ（Ｆ，Ｆ）−Ｆ      （３）          ２％
５−Ｂ（Ｆ）Ｂ（Ｆ，Ｆ）Ｂ（Ｆ，Ｆ）ＸＢ（Ｆ，Ｆ）−Ｆ      （３）          ２％
６−Ｂ（Ｆ）Ｂ（Ｆ，Ｆ）Ｂ（Ｆ，Ｆ）ＸＢ（Ｆ，Ｆ）−Ｆ      （３）          ２％
３−Ｂ（Ｆ）Ｂ（Ｆ，Ｆ）Ｂ（Ｆ，Ｆ）ＸＢ（Ｆ，Ｆ）−ＣＦ３  （３）      ２．５％
４−Ｂ（Ｆ）Ｂ（Ｆ，Ｆ）Ｂ（Ｆ，Ｆ）ＸＢ（Ｆ，Ｆ）−ＣＦ３  （３）      ２．５％
５−Ｂ（Ｆ）Ｂ（Ｆ，Ｆ）Ｂ（Ｆ，Ｆ）ＸＢ（Ｆ，Ｆ）−ＣＦ３  （３）      ２．５％
６−Ｂ（Ｆ）Ｂ（Ｆ，Ｆ）Ｂ（Ｆ，Ｆ）ＸＢ（Ｆ，Ｆ）−ＣＦ３  （３）      ２．５％
Ｈ−ＢＯＢ−Ｆ                                              （４）          ５％
この液晶組成物ＮＬＣ−Ｂの上限温度（℃）は、８４．２〜８７．５であった。
【０１１８】
次に、液晶組成物ＮＬＣ−Ｂ（９５．０重量％）と、キラル剤（８H）ＢＮ−Ｈ５（５．０重量％）からなる液晶組成物ＣＬＣ−Ｂを得た。
この液晶組成物ＣＬＣ−Ｂの相転移温度（℃）は、Ｎ＊  ７７．８〜７９．１  ＢＰ  −  ＢＰ＋Ｉ  ８８．３  Ｉであった。
【０１１９】
重合性モノマーと液晶組成物の混合物（ＭＬＣ−Ｂ）の調製
液晶組成物と重合性モノマーとの混合物として、液晶組成物ＣＬＣ−Ｂを８７．９重量％、ｎ−ヘキサデシルアクリレートを６．５重量％、ベンゼン−１，２，４−トリイルトリス（４−（１２−（アクリロイルオキシ）ドデシルオキシ）ベンゾイルオキシ）ベンゾエート（ＬＣＡ−２）を５．２重量％、光重合開始剤として２，２’−ジメトキシフェニルアセトフェノンを０．４重量％混合した混合物ＭＬＣ−Ｂを調製した。この混合物ＭＬＣ−Ｂの相転移温度（℃）は、Ｎ＊  ４８．６〜４９．４  ＢＰ  −  ＢＰ＋Ｉ  −  Ｉであった。
【０１２０】
ＬＣＡ−２の化学構造式は以下の通りである。
2020158757.tif 000011
【０１２１】
高分子／液晶複合材料（ＰＳＢＰ−Ｂ）の調製
混合物ＭＬＣ−Ｂを配向処理の施されていない２枚の電極付きガラス基板の間に狭持し（セル厚：１０μｍ、電極面積：０．１６ｃｍ２）、得られたセルをブルー相まで加熱した。この状態で、紫外光（紫外光強度２３ｍＷｃｍ−２（３６５ｎｍ））を１分間照射して、重合反応を行った。このようにして得られた高分子／液晶複合材料(ＰＳＢＰ-Ｂ)の相転移温度（℃）は、ＢＰ  ７５．０  ＢＰ＋Ｉ  −  Ｉであり、室温まで冷却しても光学的に等方性の液晶相を維持していた。誘電損率のピークトップは１５ｋＨｚであり、高周波域における実効誘電率が確保できる材料が得られた。
【０１２２】
高分子／液晶複合材料ＰＳＢＰ−Ｂが狭持されたセルを、図１に示した光学系にセットし、電気光学特性を測定した。光源として偏光顕微鏡（ニコン製  エクリプス  LV100POL）の白色光源を用い、セルへの入射角度がセル面に対して斜め４５度となるようにセットした。室温で電圧印加により光学変化が観察され、偏光制御が可能であることを確認した。
【０１２３】
（実施例３）
下図に示す液晶化合物を、下記の割合で混合することにより液晶組成物ＮＬＣ−Ｃを調製した。
液晶組成物ＮＬＣ−Ｃ
５−ＨＢＢ（Ｆ）Ｂ−２                                      （１）        １７％
３−ＧＢ（Ｆ）Ｂ（Ｆ，Ｆ）ＸＢ（Ｆ，Ｆ）−Ｆ                （２）          ３％
４−ＧＢ（Ｆ）Ｂ（Ｆ，Ｆ）ＸＢ（Ｆ，Ｆ）−Ｆ                （２）          ３％
５−ＧＢ（Ｆ）Ｂ（Ｆ，Ｆ）ＸＢ（Ｆ，Ｆ）−Ｆ                （２）          ３％
１−ＧＢ（Ｆ，Ｆ）ＸＢ（Ｆ）Ｂ（Ｆ，Ｆ）−Ｆ                （２）          ８％
２−ＧＢ（Ｆ，Ｆ）ＸＢ（Ｆ）Ｂ（Ｆ，Ｆ）−Ｆ                （２）        １８％
３−ＧＢ（Ｆ，Ｆ）ＸＢ（Ｆ）Ｂ（Ｆ，Ｆ）−Ｆ                （２）        １８％
４−Ｂ（Ｆ）Ｂ（Ｆ，Ｆ）Ｂ（Ｆ，Ｆ）ＸＢ（Ｆ，Ｆ）−Ｆ      （３）          ２％
５−Ｂ（Ｆ）Ｂ（Ｆ，Ｆ）Ｂ（Ｆ，Ｆ）ＸＢ（Ｆ，Ｆ）−Ｆ      （３）          ２％
６−Ｂ（Ｆ）Ｂ（Ｆ，Ｆ）Ｂ（Ｆ，Ｆ）ＸＢ（Ｆ，Ｆ）−Ｆ      （３）          ２％
３−Ｂ（Ｆ）Ｂ（Ｆ，Ｆ）Ｂ（Ｆ，Ｆ）ＸＢ（Ｆ，Ｆ）−ＣＦ３  （３）      ２．５％
４−Ｂ（Ｆ）Ｂ（Ｆ，Ｆ）Ｂ（Ｆ，Ｆ）ＸＢ（Ｆ，Ｆ）−ＣＦ３  （３）      ２．５％
５−Ｂ（Ｆ）Ｂ（Ｆ，Ｆ）Ｂ（Ｆ，Ｆ）ＸＢ（Ｆ，Ｆ）−ＣＦ３  （３）      ２．５％
６−Ｂ（Ｆ）Ｂ（Ｆ，Ｆ）Ｂ（Ｆ，Ｆ）ＸＢ（Ｆ，Ｆ）−ＣＦ３  （３）      ２．５％
２−ＨＨ−３                                                （４）          ５％
Ｈ−ＢＯＢ−Ｆ                                              （４）          ４％
３−ＢＢ（Ｆ）Ｂ（Ｆ，Ｆ）−Ｆ                              （４）          ５％
この液晶組成物ＮＬＣ−Ｃの上限温度（℃）は、９０．３〜１０２．９であった。
【０１２４】
次に、液晶組成物ＮＬＣ−Ｃ（９５．０重量％）と、キラル剤（８H）ＢＮ−Ｈ５（５．０重量％）からなる液晶組成物ＣＬＣ−Ｃを得た。
この液晶組成物ＣＬＣ−Ｃの相転移温度（℃）は、Ｎ＊  ８１．５〜８２．２  ＢＰ  −  ＢＰ＋Ｉ  ９２．０  Ｉであった。
【０１２５】
重合性モノマーと液晶組成物の混合物（ＭＬＣ−Ｃ）の調製
液晶組成物と重合性モノマーとの混合物として、液晶組成物ＣＬＣ−Ｃを８７．９重量％、ｎ−ヘキサデシルアクリレートを６．５重量％、ベンゼン−１，２，４−トリイルトリス（４−（１２−（アクリロイルオキシ）ドデシルオキシ）ベンゾイルオキシ）ベンゾエート（ＬＣＡ−２）を５．２重量％、光重合開始剤として２，２’−ジメトキシフェニルアセトフェノンを０．４重量％混合した混合物ＭＬＣ−Ｃを調製した。この混合物ＭＬＣ−Ｃの相転移温度（℃）は、Ｎ＊  ５３．８〜５４．４  ＢＰ  −  ＢＰ＋Ｉ  ６８．８  Ｉであった。
【０１２６】
高分子／液晶複合材料（ＰＳＢＰ−Ｃ）の調製
混合物ＭＬＣ−Ｃを配向処理の施されていない２枚の電極付きガラス基板の間に狭持し（セル厚：１０μｍ、電極面積：０．１６ｃｍ２）、得られたセルをブルー相まで加熱した。この状態で、紫外光（紫外光強度２３ｍＷｃｍ−２（３６５ｎｍ））を１分間照射して、重合反応を行った。このようにして得られた高分子／液晶複合材料(ＰＳＢＰ-Ｃ)の相転移温度（℃）は、ＢＰ  ７５．０  ＢＰ＋Ｉ  −  Ｉであり、室温まで冷却しても光学的に等方性の液晶相を維持していた。誘電損率のピークトップは１５ｋＨｚであり、高周波域における実効誘電率が確保できる材料が得られた。
【０１２７】
高分子／液晶複合材料ＰＳＢＰ−Ｃが狭持されたセルを、図１に示した光学系にセットし、電気光学特性を測定した。光源として偏光顕微鏡（ニコン製  エクリプス  LV100POL）の白色光源を用い、セルへの入射角度がセル面に対して斜め４５度となるようにセットした。室温で電圧印加により光学変化が観察され、偏光制御が可能であることを確認した。
【０１２８】
（実施例４）
下図に示す液晶化合物を、下記の割合で混合することにより液晶組成物ＮＬＣ−Ｄを調製した。
液晶組成物ＮＬＣ−Ｄ
４−ＨＨＢＢ（Ｆ，Ｆ）−Ｆ                                  （１）        １０％
３−ＧＢ（Ｆ）Ｂ（Ｆ，Ｆ）ＸＢ（Ｆ，Ｆ）−Ｆ                （２）    １１．７％
４−ＧＢ（Ｆ）Ｂ（Ｆ，Ｆ）ＸＢ（Ｆ，Ｆ）−Ｆ                （２）    １０．８％
５−ＧＢ（Ｆ）Ｂ（Ｆ，Ｆ）ＸＢ（Ｆ，Ｆ）−Ｆ                （２）    １０．８％
２−ＧＢ（Ｆ，Ｆ）ＸＢ（Ｆ）Ｂ（Ｆ，Ｆ）−Ｆ                （２）    １６．２％
３−ＧＢ（Ｆ，Ｆ）ＸＢ（Ｆ）Ｂ（Ｆ，Ｆ）−Ｆ                （２）    １６．２％
４−Ｂ（Ｆ）Ｂ（Ｆ，Ｆ）Ｂ（Ｆ，Ｆ）ＸＢ（Ｆ，Ｆ）−Ｆ      （３）      ６．３％
５−Ｂ（Ｆ）Ｂ（Ｆ，Ｆ）Ｂ（Ｆ，Ｆ）ＸＢ（Ｆ，Ｆ）−Ｆ      （３）      ６．３％
６−Ｂ（Ｆ）Ｂ（Ｆ，Ｆ）Ｂ（Ｆ，Ｆ）ＸＢ（Ｆ，Ｆ）−Ｆ      （３）      ６．３％
３−Ｂ（Ｆ）Ｂ（Ｆ，Ｆ）Ｂ（Ｆ，Ｆ）ＸＢ（Ｆ，Ｆ）−ＣＦ３  （３）      ２．７％
４−Ｂ（Ｆ）Ｂ（Ｆ，Ｆ）Ｂ（Ｆ，Ｆ）ＸＢ（Ｆ，Ｆ）−ＣＦ３  （３）      ２．７％
この液晶組成物ＮＬＣ−Ｄの上限温度（℃）は、１０５．４〜１０６．６であった。
【０１２９】
次に、液晶組成物ＮＬＣ−Ｄ（９５．０重量％）と、キラル剤（８H）ＢＮ−Ｈ５（５．０重量％）からなる液晶組成物ＣＬＣ−Ｄを得た。
この液晶組成物ＣＬＣ−Ｄの相転移温度（℃）は、Ｎ＊  ９６．３〜９６．６  ＢＰ  −  ＢＰ＋Ｉ  −  Ｉであった。
【０１３０】
重合性モノマーと液晶組成物の混合物（ＭＬＣ−Ｄ）の調製
液晶組成物と重合性モノマーとの混合物として、液晶組成物ＣＬＣ−Ｄを８７．９重量％、ｎ−ヘキサデシルアクリレートを６．５重量％、ベンゼン−１，２，４−トリイルトリス（４−（１２−（アクリロイルオキシ）ドデシルオキシ）ベンゾイルオキシ）ベンゾエート（ＬＣＡ−２）を５．２重量％、光重合開始剤として２，２’−ジメトキシフェニルアセトフェノンを０．４重量％混合した混合物ＭＬＣ−Ｄを調製した。この混合物ＭＬＣ−Ｄの相転移温度（℃）は、Ｎ＊  ６４．６〜６５．２  ＢＰ  −  ＢＰ＋Ｉ  −  Ｉであった。
【０１３１】
高分子／液晶複合材料（ＰＳＢＰ−Ｄ）の調製
混合物ＭＬＣ−Ｄを配向処理の施されていない２枚の電極付きガラス基板の間に狭持し（セル厚：１０μｍ、電極面積：０．１６ｃｍ２）、得られたセルをブルー相まで加熱した。この状態で、紫外光（紫外光強度２３ｍＷｃｍ−２（３６５ｎｍ））を１分間照射して、重合反応を行った。このようにして得られた高分子／液晶複合材料(ＰＳＢＰ-Ｄ)の相転移温度（℃）は、ＢＰ  ９２．０  ＢＰ＋Ｉ  −  Ｉであり、室温まで冷却しても光学的に等方性の液晶相を維持していた。誘電損率のピークトップは２０ｋＨｚであり、高周波域における実効誘電率が確保できる材料が得られた。
【０１３２】
高分子／液晶複合材料ＰＳＢＰ−Ｄが狭持されたセルを、図１に示した光学系にセットし、電気光学特性を測定した。光源として偏光顕微鏡（ニコン製  エクリプス  LV100POL）の白色光源を用い、セルへの入射角度がセル面に対して斜め４５度となるようにセットした。室温で電圧印加により光学変化が観察され、偏光制御が可能であることを確認した。
【０１３３】
（実施例５）
下図に示す液晶化合物を、下記の割合で混合することにより液晶組成物ＮＬＣ−Eを調製した。
液晶組成物ＮＬＣ−Ｅ
５−ＨＢＢ（Ｆ）Ｂ−２                                      （１）          ４％５−ＨＢＢ（Ｆ）Ｂ−３                                      （１）          ４％
３−ＧＢ（Ｆ）Ｂ（Ｆ，Ｆ）ＸＢ（Ｆ，Ｆ）−Ｆ                （２）          ５％
４−ＧＢ（Ｆ）Ｂ（Ｆ，Ｆ）ＸＢ（Ｆ，Ｆ）−Ｆ                （２）        １０％
５−ＧＢ（Ｆ）Ｂ（Ｆ，Ｆ）ＸＢ（Ｆ，Ｆ）−Ｆ                （２）      ６．９％
３−ＧＢ（Ｆ，Ｆ）ＸＢ（Ｆ）Ｂ（Ｆ，Ｆ）−Ｆ                （２）        １２％
４−ＧＢ（Ｆ，Ｆ）ＸＢ（Ｆ）Ｂ（Ｆ，Ｆ）−Ｆ                （２）        １５％
５−ＧＢ（Ｆ，Ｆ）ＸＢ（Ｆ）Ｂ（Ｆ，Ｆ）−Ｆ                （２）        １５％
４−Ｂ（Ｆ）Ｂ（Ｆ，Ｆ）Ｂ（Ｆ，Ｆ）ＸＢ（Ｆ，Ｆ）−Ｆ      （３）      ２．５％
５−Ｂ（Ｆ）Ｂ（Ｆ，Ｆ）Ｂ（Ｆ，Ｆ）ＸＢ（Ｆ，Ｆ）−Ｆ      （３）      ２．５％
３−Ｂ（Ｆ）Ｂ（Ｆ，Ｆ）Ｂ（Ｆ，Ｆ）ＸＢ（Ｆ，Ｆ）−ＣＦ３  （３）      １．５％
４−Ｂ（Ｆ）Ｂ（Ｆ，Ｆ）Ｂ（Ｆ，Ｆ）ＸＢ（Ｆ，Ｆ）−ＣＦ３  （３）      ４．２％
５−Ｂ（Ｆ）Ｂ（Ｆ，Ｆ）Ｂ（Ｆ，Ｆ）ＸＢ（Ｆ，Ｆ）−ＣＦ３  （３）      ４．２％
６−Ｂ（Ｆ）Ｂ（Ｆ，Ｆ）Ｂ（Ｆ，Ｆ）ＸＢ（Ｆ，Ｆ）−ＣＦ３  （３）      ４．２％
３−Ｂ（Ｆ）Ｂ（Ｆ，Ｆ）ＸＢ（Ｆ）Ｂ（Ｆ，Ｆ）−Ｆ          （３）          ３％５−Ｂ（Ｆ）Ｂ（Ｆ，Ｆ）ＸＢ（Ｆ）Ｂ（Ｆ，Ｆ）−Ｆ          （３）          ６％
【０１３４】
重合性モノマーと液晶組成物の混合物（ＭＬＣ−Ｅ）の調製
下記のように液晶組成物と重合性モノマーとの混合物ＭＬＣ-Ｅを調製した。
2020158757.tif 000012
この混合物ＭＬＣ−Ｅの相転移温度（℃）は、Ｎ＊  ６６．７〜６７．１  ＢＰ  −  Ｉであった。
【０１３５】
高分子／液晶複合材料（ＰＳＢＰ−Ｅ）の調製
混合物ＭＬＣ−Ｅを配向処理の施されていない２枚の電極付きガラス基板の間に狭持し（セル厚：１０μｍ、電極面積：０．１６ｃｍ２）、得られたセルをブルー相まで加熱した。この状態で、紫外光（紫外光強度２ｍＷｃｍ−２（３６５ｎｍ））を４２０秒間照射して、重合反応を行った。このようにして得られた高分子／液晶複合材料(ＰＳＢＰ-Ｅ)の相転移温度（℃）は、ＢＰ  ９４．０  Ｉであり、室温まで冷却しても光学的に等方性の液晶相を維持していた。誘電損率のピークトップは４０ｋＨｚであり、高周波域における実効誘電率が確保できる材料が得られた。
【０１３６】
高分子／液晶複合材料ＰＳＢＰ−Ｅが狭持されたセルを、図１に示した光学系にセットし、電気光学特性を測定した。光源として偏光顕微鏡（ニコン製  エクリプス  LV100POL）の白色光源を用い、セルへの入射角度がセル面に対して斜め４５度となるようにセットした。室温で電圧印加により光学変化が観察され、偏光制御が可能であることを確認した。
【０１３７】
（実施例６）
下図に示す液晶化合物を、下記の割合で混合することにより液晶組成物ＮＬＣ−Ｆを調製した。
液晶組成物ＮＬＣ−Ｆ
５−ＨＢＢ（Ｆ）Ｂ−２                                      （１）          ３％５−ＨＢＢ（Ｆ）Ｂ−３                                      （１）          ３％
３−ＧＢ（Ｆ）Ｂ（Ｆ，Ｆ）ＸＢ（Ｆ，Ｆ）−Ｆ                （２）          ５％
４−ＧＢ（Ｆ）Ｂ（Ｆ，Ｆ）ＸＢ（Ｆ，Ｆ）−Ｆ                （２）          ９％
５−ＧＢ（Ｆ）Ｂ（Ｆ，Ｆ）ＸＢ（Ｆ，Ｆ）−Ｆ                （２）      ６．９％
３−ＧＢ（Ｆ，Ｆ）ＸＢ（Ｆ）Ｂ（Ｆ，Ｆ）−Ｆ                （２）        １２％
４−ＧＢ（Ｆ，Ｆ）ＸＢ（Ｆ）Ｂ（Ｆ，Ｆ）−Ｆ                （２）        １５％
５−ＧＢ（Ｆ，Ｆ）ＸＢ（Ｆ）Ｂ（Ｆ，Ｆ）−Ｆ                （２）        １５％
４−Ｂ（Ｆ）Ｂ（Ｆ，Ｆ）Ｂ（Ｆ，Ｆ）ＸＢ（Ｆ，Ｆ）−Ｆ      （３）      ２．５％
５−Ｂ（Ｆ）Ｂ（Ｆ，Ｆ）Ｂ（Ｆ，Ｆ）ＸＢ（Ｆ，Ｆ）−Ｆ      （３）      ２．５％
３−Ｂ（Ｆ）Ｂ（Ｆ，Ｆ）Ｂ（Ｆ，Ｆ）ＸＢ（Ｆ，Ｆ）−ＣＦ３  （３）      １．５％
４−Ｂ（Ｆ）Ｂ（Ｆ，Ｆ）Ｂ（Ｆ，Ｆ）ＸＢ（Ｆ，Ｆ）−ＣＦ３  （３）      ４．２％
５−Ｂ（Ｆ）Ｂ（Ｆ，Ｆ）Ｂ（Ｆ，Ｆ）ＸＢ（Ｆ，Ｆ）−ＣＦ３  （３）      ４．２％
６−Ｂ（Ｆ）Ｂ（Ｆ，Ｆ）Ｂ（Ｆ，Ｆ）ＸＢ（Ｆ，Ｆ）−ＣＦ３  （３）      ４．２％
３−Ｂ（Ｆ）Ｂ（Ｆ，Ｆ）ＸＢ（Ｆ）Ｂ（Ｆ，Ｆ）−Ｆ          （３）          ６％５−Ｂ（Ｆ）Ｂ（Ｆ，Ｆ）ＸＢ（Ｆ）Ｂ（Ｆ，Ｆ）−Ｆ          （３）          ６％
【０１３８】
重合性モノマーと液晶組成物の混合物（ＭＬＣ−Ｆ）の調製
下記のように液晶組成物と重合性モノマーとの混合物ＭＬＣ-Ｆを調製した。
2020158757.tif 000013
この混合物ＭＬＣ−Ｆの相転移温度（℃）は、Ｎ＊  ６２．４〜６３．０  ＢＰ  −  Ｉであった。
【０１３９】
高分子／液晶複合材料（ＰＳＢＰ−Ｆ）の調製
混合物ＭＬＣ−Ｆを配向処理の施されていない２枚の電極付きガラス基板の間に狭持し（セル厚：１０μｍ、電極面積：０．１６ｃｍ２）、得られたセルをブルー相まで加熱した。この状態で、紫外光（紫外光強度２ｍＷｃｍ−２（３６５ｎｍ））を４２０秒間照射して、重合反応を行った。このようにして得られた高分子／液晶複合材料(ＰＳＢＰ-Ｆ)の相転移温度（℃）は、ＢＰ  ８８．０  Ｉであり、室温まで冷却しても光学的に等方性の液晶相を維持していた。誘電損率のピークトップは３０ｋＨｚであり、高周波域における実効誘電率が確保できる材料が得られた。
【０１４０】
高分子／液晶複合材料ＰＳＢＰ−Ｆが狭持されたセルを、図１に示した光学系にセットし、電気光学特性を測定した。光源として偏光顕微鏡（ニコン製  エクリプス  LV100POL）の白色光源を用い、セルへの入射角度がセル面に対して斜め４５度となるようにセットした。室温で電圧印加により光学変化が観察され、偏光制御が可能であることを確認した。
【０１４１】
（実施例７）
下図に示す液晶化合物を、下記の割合で混合することにより液晶組成物ＮＬＣ−Ｇを調製した。
液晶組成物ＮＬＣ−Ｇ
５−ＨＢＢ（Ｆ）Ｂ−２                                      （１）          ３％５−ＨＢＢ（Ｆ）Ｂ−３                                      （１）          ３％
３−ＧＢ（Ｆ）Ｂ（Ｆ，Ｆ）ＸＢ（Ｆ，Ｆ）−Ｆ                （２）          ５％
４−ＧＢ（Ｆ）Ｂ（Ｆ，Ｆ）ＸＢ（Ｆ，Ｆ）−Ｆ                （２）          ９％
５−ＧＢ（Ｆ）Ｂ（Ｆ，Ｆ）ＸＢ（Ｆ，Ｆ）−Ｆ                （２）          ９％
３−ＧＢ（Ｆ，Ｆ）ＸＢ（Ｆ）Ｂ（Ｆ，Ｆ）−Ｆ                （２）        １０％
４−ＧＢ（Ｆ，Ｆ）ＸＢ（Ｆ）Ｂ（Ｆ，Ｆ）−Ｆ                （２）        １４％
５−ＧＢ（Ｆ，Ｆ）ＸＢ（Ｆ）Ｂ（Ｆ，Ｆ）−Ｆ                （２）        １４％
４−Ｂ（Ｆ）Ｂ（Ｆ，Ｆ）Ｂ（Ｆ，Ｆ）ＸＢ（Ｆ，Ｆ）−Ｆ      （３）      ２．３％
５−Ｂ（Ｆ）Ｂ（Ｆ，Ｆ）Ｂ（Ｆ，Ｆ）ＸＢ（Ｆ，Ｆ）−Ｆ      （３）      ２．３％
３−Ｂ（Ｆ）Ｂ（Ｆ，Ｆ）Ｂ（Ｆ，Ｆ）ＸＢ（Ｆ，Ｆ）−ＣＦ３  （３）          ２％
４−Ｂ（Ｆ）Ｂ（Ｆ，Ｆ）Ｂ（Ｆ，Ｆ）ＸＢ（Ｆ，Ｆ）−ＣＦ３  （３）      ３．８％
５−Ｂ（Ｆ）Ｂ（Ｆ，Ｆ）Ｂ（Ｆ，Ｆ）ＸＢ（Ｆ，Ｆ）−ＣＦ３  （３）      ３．８％
６−Ｂ（Ｆ）Ｂ（Ｆ，Ｆ）Ｂ（Ｆ，Ｆ）ＸＢ（Ｆ，Ｆ）−ＣＦ３  （３）      ３．８％
３−Ｂ（Ｆ）Ｂ（Ｆ，Ｆ）ＸＢ（Ｆ）Ｂ（Ｆ，Ｆ）−Ｆ          （３）          ５％４−Ｂ（Ｆ）Ｂ（Ｆ，Ｆ）ＸＢ（Ｆ）Ｂ（Ｆ，Ｆ）−Ｆ          （３）          ５％
５−Ｂ（Ｆ）Ｂ（Ｆ，Ｆ）ＸＢ（Ｆ）Ｂ（Ｆ，Ｆ）−Ｆ          （３）          ５％
【０１４２】
重合性モノマーと液晶組成物の混合物（ＭＬＣ−Ｇ）の調製
下記のように液晶組成物と重合性モノマーとの混合物ＭＬＣ-Ｇを調製した。
2020158757.tif 000014
この混合物ＭＬＣ−Ｇの相転移温度（℃）は、Ｎ＊  ６２．４〜６３．０  ＢＰ  −  Ｉであった。
【０１４３】
高分子／液晶複合材料（ＰＳＢＰ−Ｇ）の調製
混合物ＭＬＣ−Gを配向処理の施されていない２枚の電極付きガラス基板の間に狭持し（セル厚：１０μｍ、電極面積：０．１６ｃｍ２）、得られたセルをブルー相まで加熱した。この状態で、紫外光（紫外光強度２ｍＷｃｍ−２（３６５ｎｍ））を４２０秒間照射して、重合反応を行った。このようにして得られた高分子／液晶複合材料(ＰＳＢＰ-Ｇ)の相転移温度（℃）は、ＢＰ  ８７．０  Ｉであり、室温まで冷却しても光学的に等方性の液晶相を維持していた。誘電損率のピークトップは２５ｋＨｚであり、高周波域における実効誘電率が確保できる材料が得られた。
【０１４４】
高分子／液晶複合材料ＰＳＢＰ−Ｇが狭持されたセルを、図１に示した光学系にセットし、電気光学特性を測定した。光源として偏光顕微鏡（ニコン製  エクリプス  LV100POL）の白色光源を用い、セルへの入射角度がセル面に対して斜め４５度となるようにセットした。室温で電圧印加により光学変化が観察され、偏光制御が可能であることを確認した。
【０１４５】
（実施例８）
下図に示す液晶化合物を、下記の割合で混合することにより液晶組成物ＮＬＣ−Ｈを調製した。
液晶組成物ＮＬＣ−Ｈ
３−ＢＢＢ（Ｆ）Ｂ（Ｆ，Ｆ）−Ｆ                            （１）          ４％４−ＢＢＢ（Ｆ）Ｂ（Ｆ，Ｆ）−Ｆ                            （１）          ４％
３−ＧＢ（Ｆ）Ｂ（Ｆ，Ｆ）ＸＢ（Ｆ，Ｆ）−Ｆ                （２）          ５％
４−ＧＢ（Ｆ）Ｂ（Ｆ，Ｆ）ＸＢ（Ｆ，Ｆ）−Ｆ                （２）        １０％
５−ＧＢ（Ｆ）Ｂ（Ｆ，Ｆ）ＸＢ（Ｆ，Ｆ）−Ｆ                （２）      ６．９％
３−ＧＢ（Ｆ，Ｆ）ＸＢ（Ｆ）Ｂ（Ｆ，Ｆ）−Ｆ                （２）        １２％
４−ＧＢ（Ｆ，Ｆ）ＸＢ（Ｆ）Ｂ（Ｆ，Ｆ）−Ｆ                （２）        １５％
５−ＧＢ（Ｆ，Ｆ）ＸＢ（Ｆ）Ｂ（Ｆ，Ｆ）−Ｆ                （２）        １５％
４−Ｂ（Ｆ）Ｂ（Ｆ，Ｆ）Ｂ（Ｆ，Ｆ）ＸＢ（Ｆ，Ｆ）−Ｆ      （３）      ２．５％
５−Ｂ（Ｆ）Ｂ（Ｆ，Ｆ）Ｂ（Ｆ，Ｆ）ＸＢ（Ｆ，Ｆ）−Ｆ      （３）      ２．５％
３−Ｂ（Ｆ）Ｂ（Ｆ，Ｆ）Ｂ（Ｆ，Ｆ）ＸＢ（Ｆ，Ｆ）−ＣＦ３  （３）      １．５％
４−Ｂ（Ｆ）Ｂ（Ｆ，Ｆ）Ｂ（Ｆ，Ｆ）ＸＢ（Ｆ，Ｆ）−ＣＦ３  （３）      ４．２％
５−Ｂ（Ｆ）Ｂ（Ｆ，Ｆ）Ｂ（Ｆ，Ｆ）ＸＢ（Ｆ，Ｆ）−ＣＦ３  （３）      ４．２％
６−Ｂ（Ｆ）Ｂ（Ｆ，Ｆ）Ｂ（Ｆ，Ｆ）ＸＢ（Ｆ，Ｆ）−ＣＦ３  （３）      ４．２％
３−Ｂ（Ｆ）Ｂ（Ｆ，Ｆ）ＸＢ（Ｆ）Ｂ（Ｆ，Ｆ）−Ｆ          （３）          ３％５−Ｂ（Ｆ）Ｂ（Ｆ，Ｆ）ＸＢ（Ｆ）Ｂ（Ｆ，Ｆ）−Ｆ          （３）          ６％
【０１４６】
重合性モノマーと液晶組成物の混合物（ＭＬＣ−Ｈ）の調製
下記のように液晶組成物と重合性モノマーとの混合物ＭＬＣ-Ｈを調製した。
2020158757.tif 000015
この混合物ＭＬＣ−Ｈの相転移温度（℃）は、Ｎ＊  ６６．３〜６６．９  ＢＰ  −  Ｉであった。
【０１４７】
高分子／液晶複合材料（ＰＳＢＰ−Ｈ）の調製
混合物ＭＬＣ−Ｈを配向処理の施されていない２枚の電極付きガラス基板の間に狭持し（セル厚：１０μｍ、電極面積：０．１６ｃｍ２）、得られたセルをブルー相まで加熱した。この状態で、紫外光（紫外光強度２ｍＷｃｍ−２（３６５ｎｍ））を４２０秒間照射して、重合反応を行った。このようにして得られた高分子／液晶複合材料(ＰＳＢＰ-Ｈ)の相転移温度（℃）は、ＢＰ  ８９．６  Ｉであり、室温まで冷却しても光学的に等方性の液晶相を維持していた。誘電損率のピークトップは５０ｋＨｚであり、高周波域における実効誘電率が確保できる材料が得られた。
【０１４８】
高分子／液晶複合材料ＰＳＢＰ−Ｈが狭持されたセルを、図１に示した光学系にセットし、電気光学特性を測定した。光源として偏光顕微鏡（ニコン製  エクリプス  LV100POL）の白色光源を用い、セルへの入射角度がセル面に対して斜め４５度となるようにセットした。室温で電圧印加により光学変化が観察され、偏光制御が可能であることを確認した。
【０１４９】
（実施例９）
下図に示す液晶化合物を、下記の割合で混合することにより液晶組成物ＮＬＣ−Ｉを調製した。
液晶組成物ＮＬＣ−Ｉ
３−ＧＢＢ（Ｆ）Ｂ（Ｆ，Ｆ）−Ｆ                            （１）          ３％４−ＧＢＢ（Ｆ）Ｂ（Ｆ，Ｆ）−Ｆ                            （１）          ５％
３−ＧＢ（Ｆ）Ｂ（Ｆ，Ｆ）ＸＢ（Ｆ，Ｆ）−Ｆ                （２）          ５％
４−ＧＢ（Ｆ）Ｂ（Ｆ，Ｆ）ＸＢ（Ｆ，Ｆ）−Ｆ                （２）        １０％
５−ＧＢ（Ｆ）Ｂ（Ｆ，Ｆ）ＸＢ（Ｆ，Ｆ）−Ｆ                （２）      ６．９％
３−ＧＢ（Ｆ，Ｆ）ＸＢ（Ｆ）Ｂ（Ｆ，Ｆ）−Ｆ                （２）        １２％
４−ＧＢ（Ｆ，Ｆ）ＸＢ（Ｆ）Ｂ（Ｆ，Ｆ）−Ｆ                （２）        １５％
５−ＧＢ（Ｆ，Ｆ）ＸＢ（Ｆ）Ｂ（Ｆ，Ｆ）−Ｆ                （２）        １５％
４−Ｂ（Ｆ）Ｂ（Ｆ，Ｆ）Ｂ（Ｆ，Ｆ）ＸＢ（Ｆ，Ｆ）−Ｆ      （３）      ２．５％
５−Ｂ（Ｆ）Ｂ（Ｆ，Ｆ）Ｂ（Ｆ，Ｆ）ＸＢ（Ｆ，Ｆ）−Ｆ      （３）      ２．５％
３−Ｂ（Ｆ）Ｂ（Ｆ，Ｆ）Ｂ（Ｆ，Ｆ）ＸＢ（Ｆ，Ｆ）−ＣＦ３  （３）      １．５％
４−Ｂ（Ｆ）Ｂ（Ｆ，Ｆ）Ｂ（Ｆ，Ｆ）ＸＢ（Ｆ，Ｆ）−ＣＦ３  （３）      ４．２％
５−Ｂ（Ｆ）Ｂ（Ｆ，Ｆ）Ｂ（Ｆ，Ｆ）ＸＢ（Ｆ，Ｆ）−ＣＦ３  （３）      ４．２％
６−Ｂ（Ｆ）Ｂ（Ｆ，Ｆ）Ｂ（Ｆ，Ｆ）ＸＢ（Ｆ，Ｆ）−ＣＦ３  （３）      ４．２％
３−Ｂ（Ｆ）Ｂ（Ｆ，Ｆ）ＸＢ（Ｆ）Ｂ（Ｆ，Ｆ）−Ｆ          （３）          ３％５−Ｂ（Ｆ）Ｂ（Ｆ，Ｆ）ＸＢ（Ｆ）Ｂ（Ｆ，Ｆ）−Ｆ          （３）          ６％
【０１５０】
重合性モノマーと液晶組成物の混合物（ＭＬＣ−Ｉ）の調製
下記のように液晶組成物と重合性モノマーとの混合物ＭＬＣ-Ｉを調製した。
2020158757.tif 000016
この混合物ＭＬＣ−Ｉの相転移温度（℃）は、Ｎ＊  ６５．５〜６６．１  ＢＰ  −  Ｉであった。
【０１５１】
高分子／液晶複合材料（ＰＳＢＰ−Ｉ）の調製
混合物ＭＬＣ−Ｉを配向処理の施されていない２枚の電極付きガラス基板の間に狭持し（セル厚：１０μｍ、電極面積：０．１６ｃｍ２）、得られたセルをブルー相まで加熱した。この状態で、紫外光（紫外光強度２ｍＷｃｍ−２（３６５ｎｍ））を４２０秒間照射して、重合反応を行った。このようにして得られた高分子／液晶複合材料(ＰＳＢＰ-Ｉ)の相転移温度（℃）は、ＢＰ  ８８．８  Ｉであり、室温まで冷却しても光学的に等方性の液晶相を維持していた。誘電損率のピークトップは５０ｋＨｚであり、高周波域における実効誘電率が確保できる材料が得られた。
【０１５２】
高分子／液晶複合材料ＰＳＢＰ−Ｉが狭持されたセルを、図１に示した光学系にセットし、電気光学特性を測定した。光源として偏光顕微鏡（ニコン製  エクリプス  LV100POL）の白色光源を用い、セルへの入射角度がセル面に対して斜め４５度となるようにセットした。室温で電圧印加により光学変化が観察され、偏光制御が可能であることを確認した。
【０１５３】
本願の光学的に等方性の液晶相を示す液晶媒体は、特に高周波数域での実効誘電率の低下が抑制されたブルー相液晶媒体を使用した、リタデーションを制御する素子や偏光制御する（右円偏光と左円偏光を切替える）素子に好適に使用できることが分かった。
【産業上の利用可能性】
【０１５４】
本発明の液晶組成物は、光学的に等方性を示す液晶相、例えばブルー相を有する高分子／液晶複合材料を用いる光スイッチング素子、たとえばライダー（ＬＩＤＡＲ）などの光スイッチング素子に利用できる。
【図１】
2020158757.tif 000020